(57)【要約】【課題】  低粘度で熱硬化性だけでなくカチオン硬化性が高いエポキシ樹脂組成物を提供しようとするものである。【解決手段】  下記式（１）：    【化１】2012128325.tif 000066［式（１）中、Ａは（ｎ４）価の炭素原子数２〜１０の不飽和炭化水素基、（ｎ４）価の炭素原子数４〜２０の環状炭化水素基、（ｎ４）価の窒素含有環基、（ｎ４）価の炭素原子数３〜１０の鎖状炭化水素基、又はそれらを組み合わせた（ｎ４）価の基を表し、Ｒ1及びＲ2は、それぞれ独立して、水素原子又は炭素原子数１〜１０のアルキル基を表し、Ｒ3は（ｎ３＋１）価の炭化水素基を表し、ｎ１は２の整数を表し、ｎ２は１の整数を表し、ｎ３は２〜５の整数を表し、ｎ４は２〜８の整数を表し、ｎ５は０又は１の整数を表し、ｎ６は０又は１の整数を表す。］で表されるエポキシ化合物。前記エポキシ化合物、及び酸発生剤もしくは硬化剤を含む硬化性組成物。酸発生剤が光酸発生剤又は熱酸発生剤であり、硬化剤は酸無水物又はアミンである。【選択図】なし
2012128325.tif 000002
【特許請求の範囲】
【請求項１】
下記式（１）：
【化１】
2012128325.tif 000064
［式（１）中、Ａは（ｎ４）価の炭素原子数２〜１０の不飽和炭化水素基、（ｎ４）価の炭素原子数４〜２０の環状炭化水素基、（ｎ４）価の窒素含有環基、（ｎ４）価の炭素原子数３〜１０の鎖状炭化水素基、又はそれらを組み合わせた（ｎ４）価の基を表し、Ｒ1及びＲ2は、それぞれ独立して、水素原子又は炭素原子数１〜１０のアルキル基を表し、Ｒ3は（ｎ３＋１）価の炭化水素基を表し、ｎ１は２の整数を表し、ｎ２は１の整数を表し、ｎ３は２〜５の整数を表し、ｎ４は２〜８の整数を表し、ｎ５は０又は１の整数を表し、ｎ６は０又は１の整数を表す。］で表されるエポキシ化合物。
【請求項２】
前記式（１）が、式（１−１）、式（１−２）、又は式（１−３）：
【化２】
2012128325.tif 000065
［式（１−１）及び式（１−３）中において、Ａは（ｎ４）価の炭素原子数２〜１０の不飽和炭化水素基、（ｎ４）価の炭素原子数４〜２０の環状炭化水素基、（ｎ４）価の窒素含有環基、（ｎ４）価の炭素原子数３〜１０の鎖状炭化水素基、又はそれらを組み合わせた（ｎ４）価の基を表し、式（１−２）中において、Ａ’は（ｎ４）価の窒素含有環基を表し、Ｒ1及びＲ2は、それぞれ独立して、水素原子又は炭素原子数１〜１０のアルキル基を表し、Ｒ３は（ｎ３＋１）価の炭化水素基を表し、ｎ１は２の整数を表し、ｎ２は１の整数を表し、ｎ３は２〜５の整数を表し、ｎ４は２〜８の整数を表す。］で表される、請求項１に記載のエポキシ化合物。
【請求項３】
前記Ａがエチレン、プロピレン、又はノルボルネンから（ｎ４）個の水素原子を取り除いた（ｎ４）価の不飽和炭化水素基である、請求項１又は請求項２に記載のエポキシ化合物。
【請求項４】
前記Ａがシクロブタン、シクロペンタン、シクロヘキサン、エポキシシクロヘキサン、アルキル置換されたエポキシシクロヘキサン、ビシクロヘプテン、ビシクロオクテン、又はアダマンタンから（ｎ４）個の水素原子を取り除いた（ｎ４）価の環状炭化水素基である、請求項１又は請求項２に記載のエポキシ化合物。
【請求項５】
前記Ａがトリアルキルイソシアヌレートから（ｎ４）個の水素原子を取り除いた（ｎ４）価の窒素含有環基であり、前記Ａ’がイソシアヌル酸、シアヌル酸、ヒダントイン、又はバルビツール酸から（ｎ４）個の水素原子を取り除いた（ｎ４）価の窒素含有環基である、請求項１又は請求項２に記載のエポキシ化合物。
【請求項６】
前記Ａがプロパン、ブタン、ペンタン、又はヘキサンから（ｎ４）個の水素原子を取り除いた（ｎ４）価の鎖状炭化水素基である、請求項１又は請求項２に記載のエポキシ化合物。
【請求項７】
請求項１乃至請求項６のいずれか１項に記載のエポキシ化合物、及び硬化剤を含む硬化性組成物。
【請求項８】
前記硬化剤が酸無水物、アミン、フェノール樹脂、ポリアミド樹脂、イミダゾール、又はポリメルカプタンである、請求項７に記載の硬化性組成物。
【請求項９】
前記エポキシ化合物のエポキシ基１当量に対して前記硬化剤を０．５〜１．５当量の割合で含有する、請求項７又は請求項８に記載の硬化性組成物。
【請求項１０】
請求項１乃至請求項６のいずれか１項に記載のエポキシ化合物、及び酸発生剤を含む硬化性組成物。
【請求項１１】
前記酸発生剤が光酸発生剤又は熱酸発生剤である、請求項１０に記載の硬化性組成物。
【請求項１２】
前記酸発生剤がオニウム塩である、請求項１１に記載の硬化性組成物。
【請求項１３】
前記酸発生剤がスルホニウム塩化合物、又はヨードニウム塩化合物である、請求項１１に記載の硬化性組成物。
【請求項１４】
前記エポキシ化合物の質量に対して前記酸発生剤を０．１〜２０質量％の割合で含有する、請求項１０乃至請求項１３のいずれか１項に記載の硬化性組成物。
【発明の詳細な説明】
【技術分野】
【０００１】
本発明は光又は熱硬化性エポキシ樹脂組成物に関する。より詳しくは、基板に対する高い密着性、高透明性（可視光線に対する透明性）、ハードコート性、高耐熱性などの優れた特性を有する硬化物を得るのに有用な光又は熱硬化性エポキシ樹脂組成物（電子材料用及び光学材料用樹脂組成物）およびその硬化物（コンポジット硬化物）に関する。
【背景技術】
【０００２】
従来、エポキシ樹脂は、硬化剤と組み合わせたエポキシ樹脂組成物として、電子材料分野において幅広く用いられている。このような電子材料分野のうち、例えば、反射防止膜（液晶ディスプレイ用の反射防止膜など）の高屈折率層、光学薄膜（反射板など）、電子部品用封止材、プリント配線基板、層間絶縁膜材料（ビルドアッププリント基板用層間絶縁膜材料など）などの用途では、基材に対する高い密着性、ハードコート性、耐熱性、可視光に対する高透明性などの性能が成形材料に要求される。
一方で、エポキシ化合物と光および熱酸発生剤とを組み合わせたエポキシ樹脂組成物は溶剤を使用せず、しかもエポキシ化合物を単独で硬化させることができるため、近年多くの検討がされている。特に紫外線による光カチオン硬化は、大型の硬化用オーブンを必要とせず、エネルギー投入量も少ない点で非常に優れている。
エポキシ基を脂環構造にのみ有する脂環式エポキシ化合物は、光を用いたカチオン硬化には反応性が高いため広く使用されているが、その構造がリジッドであるために硬化物が硬く、もろくなる傾向にある。【０００３】
ところで、ラクトン変性された多官能の脂環式エポキシ化合物及びそのエポキシ化合物を用いたエポキシ樹脂組成物およびそれらの製造方法が提案されている（特許文献１参照）。
一方、グリシジルエステル型のエポキシ化合物は酸発生剤に対する反応性が低く、反応に時間がかかるため、一般的にカチオン硬化には向いていないと考えられてきた。
グリシジルエステル基を有する多官能エポキシ化合物としては、シクロブタンテトラカルボン酸テトラグリシジルエステルやシクロペンタンテトラカルボン酸テトラグリシジルエステル、シクロヘキサントリカルボン酸トリグリシジルエステルを用いたエポキシ樹脂組成物が提案されている（特許文献２、３参照）。
また、エポキシ基を有するシクロヘキサンジカルボン酸のエポキシアルキルエステルを架橋性化合物として用いるカルボキシル基含有樹脂が提案されている（特許文献４参照）。  
【先行技術文献】
【特許文献】
【０００４】
【特許文献１】特開平４−０６９３６０号公報
【特許文献２】特開昭５０−０１０８９３号公報
【特許文献３】特開２００６−２７４１９０号公報
【特許文献４】米国特許第３５６５９２２号明細書
【発明の概要】
【発明が解決しようとする課題】
【０００５】
本発明者らは、鋭意検討した結果、母核が種々の骨格を有し、その骨格となる有機基は複数の側鎖を有し、そしてその側鎖は炭化水素基を介してエポキシ基を複数有した構造であって、該エポキシ基を１分子中に複数有する多官能エポキシ化合物は、熱硬化性だけでなくカチオン硬化性が付与されることを見出した。
これにより、本発明は、前記エポキシ組成物、及び前記エポキシ化合物を用いた液状で、熱硬化性だけでなくカチオン硬化性が高い硬化性組成物を提供しようとするものである。この硬化性組成物から得られる硬化物は、高透明性、高耐熱性を有する。
【課題を解決するための手段】
【０００６】
本発明は、第１観点として、下記式（１）：
【化１】
2012128325.tif 000003
［式（１）中、Ａは（ｎ４）価の炭素原子数２〜１０の不飽和炭化水素基、（ｎ４）価の炭素原子数４〜２０の環状炭化水素基、（ｎ４）価の窒素含有環基、（ｎ４）価の炭素原子数３〜１０の鎖状炭化水素基、又はそれらを組み合わせた（ｎ４）価の基を表し、Ｒ1及びＲ2は、それぞれ独立して、水素原子又は炭素原子数１〜１０のアルキル基を表し、Ｒ3は（ｎ３＋１）価の炭化水素基を表し、ｎ１は２の整数を表し、ｎ２は１の整数を表し、ｎ３は２〜５の整数を表し、ｎ４は２〜８の整数を表し、ｎ５は０又は１の整数を表し、ｎ６は０又は１の整数を表す。］で表されるエポキシ化合物、
第２観点として、前記式（１）が、式（１−１）、式（１−２）、又は式（１−３）：
【化２】
2012128325.tif 000004
［式（１−１）及び式（１−３）中において、Ａは（ｎ４）価の炭素原子数２〜１０の不飽和炭化水素基、（ｎ４）価の炭素原子数４〜２０の環状炭化水素基、（ｎ４）価の窒素含有環基、（ｎ４）価の炭素原子数３〜１０の鎖状炭化水素基、又はそれらを組み合わせた（ｎ４）価の基を表し、式（１−２）中において、Ａ’は（ｎ４）価の窒素含有環基を表し、Ｒ1及びＲ2は、それぞれ独立して、水素原子又は炭素原子数１〜１０のアルキル基を表し、Ｒ３は（ｎ３＋１）価の炭化水素基を表し、ｎ１は２の整数を表し、ｎ２は１の整数を表し、ｎ３は２〜５の整数を表し、ｎ４は２〜８の整数を表す。］で表される、第１観点に記載のエポキシ化合物、
第３観点として、前記Ａがエチレン、プロピレン、又はノルボルネンから（ｎ４）個の水素原子を取り除いた（ｎ４）価の不飽和炭化水素基である、第１観点又は第２観点に記載のエポキシ化合物、
第４観点として、前記Ａがシクロブタン、シクロペンタン、シクロヘキサン、エポキシシクロヘキサン、アルキル置換されたエポキシシクロヘキサン、ビシクロヘプテン、ビシクロオクテン、又はアダマンタンから（ｎ４）個の水素原子を取り除いた（ｎ４）価の環状炭化水素基である、第１観点又は第２観点に記載のエポキシ化合物、
第５観点として、前記Ａがトリアルキルイソシアヌレートから（ｎ４）個の水素原子を取り除いた（ｎ４）価の窒素含有環基であり、前記Ａ’がイソシアヌル酸、シアヌル酸、ヒダントイン、又はバルビツール酸から（ｎ４）個の水素原子を取り除いた（ｎ４）価の窒素含有環基である、第１観点又は第２観点に記載のエポキシ化合物、
第６観点として、前記Ａがプロパン、ブタン、ペンタン、又はヘキサンから（ｎ４）個の水素原子を取り除いた（ｎ４）価の鎖状炭化水素基である、第１観点又は第２観点に記載のエポキシ化合物、
第７観点として、第１観点乃至第６観点のいずれか一つに記載のエポキシ化合物、及び硬化剤を含む硬化性組成物、
第８観点として、前記硬化剤が酸無水物、アミン、フェノール樹脂、ポリアミド樹脂、イミダゾール、又はポリメルカプタンである、第７観点に記載の硬化性組成物、
第９観点として、前記エポキシ化合物のエポキシ基１当量に対して前記硬化剤を０．５〜１．５当量の割合で含有する、第７観点又は第８観点に記載の硬化性組成物、
第１０観点として、第１観点乃至第６観点のいずれか一つに記載のエポキシ化合物、及び酸発生剤を含む硬化性組成物、
第１１観点として、前記酸発生剤が光酸発生剤又は熱酸発生剤である、第１０観点に記載の硬化性組成物、
第１２観点として、前記酸発生剤がオニウム塩である、第１１観点に記載の硬化性組成物、
第１３観点として、前記酸発生剤がスルホニウム塩化合物、又はヨードニウム塩化合物である、第１１観点に記載の硬化性組成物、
第１４観点として、前記エポキシ化合物の質量に対して前記酸発生剤を０．１〜２０質量％の割合で含有する、第１０観点乃至第１３観点のいずれか一つに記載の硬化性組成物
である。
【発明の効果】
【０００７】
炭化水素基を介して骨格となる有機基に結合した複数のエポキシ環を有するエポキシ化合物は、該炭化水素基を長くすればするほど該エポキシ環の自由度が大きくなり、反応性が高くなるためエポキシ基がすべて反応に関与し、また複数のエポキシ環を有することでカチオン硬化性が高くなる。
また、上記エポキシ化合物と、光酸発生剤を少なくとも含む硬化性組成物を光硬化させると、優れた機械的特性と優れた光学特性とを両立できる硬化物又は硬化塗膜を形成できることが期待される。特に、炭化水素基を長くするほど、該硬化物及び硬化塗膜の靭性が高くなることが期待される。
斯かる観点より案出された本発明のエポキシ化合物は、母核が種々の骨格を有し、その骨格となる有機基は複数の側鎖を有し、そしてその側鎖は炭化水素基を介してエポキシ基を複数有した構造であって、該エポキシ基を１分子中に複数有するものとしたことにより、熱硬化性だけでなくカチオン硬化性をも有する特徴的な効果を発揮する。
本発明の硬化性組成物は、上記式（１）で表されるエポキシ化合物と硬化剤（例えばアミンや酸無水物）、場合によっては、更に硬化助剤を含むことができる。
また、本発明では、上記式（１）で表されるエポキシ化合物を光酸発生剤又は熱酸発生剤を用いて、光硬化又は熱硬化させようとするものである。したがって、光酸発生剤又は熱酸発生剤を用いることにより、通常用いられるエポキシの硬化剤（例えばアミンや酸無水物）を用いないか又はそれらを用いたとしても極端にそれらの含有量が少ないため、本発明の硬化性組成物の保存安定性が良好である。
本発明の硬化性組成物は、ＵＶ照射による光硬化により硬化するため、熱に弱い材料（基材）に適用できる。
また、本発明に用いられるエポキシ化合物は液状であるため、それを用いた本発明の硬化性組成物は充填性が良好である。
さらに、本発明のエポキシ化合物を含む硬化性組成物は、低粘度、速乾性等の特徴を持ち電子部品、光学部品、精密機構部品の被覆や接着に用いることができる。
【発明を実施するための形態】
【０００８】
本発明は上記式（１）で表されるエポキシ化合物である。上記式（１）中、Ａは（ｎ４）価の炭素原子数２〜１０の不飽和炭化水素基、（ｎ４）価の炭素原子数４〜２０の環状炭化水素基、（ｎ４）価の窒素含有環基、（ｎ４）価の炭素原子数３〜１０の鎖状炭化水素基、又はそれらを組み合わせた（ｎ４）価の基を表し、Ｒ1及びＲ2は、それぞれ独立して、水素原子又は炭素原子数１〜１０のアルキル基を表し、Ｒ3は（ｎ３＋１）価の炭化水素基を表し、ｎ１は２の整数を表し、ｎ２は１の整数を表し、ｎ３は２〜５の整数を表し、ｎ４は２〜８の整数を表し、ｎ５は０又は１の整数を表し、ｎ６は０又は１の整数を表す。
【０００９】
上記式（１）は、上記式（１−１）、式（１−２）、又は式（１−３）で表されるエポキシ化合物を包含する。式（１−１）及び式（１−３）中、Ａは（ｎ４）価の炭素原子数２〜１０の不飽和炭化水素基、（ｎ４）価の炭素原子数４〜２０の環状炭化水素基、（ｎ４）価の窒素含有環基、（ｎ４）価の炭素原子数３〜１０の鎖状炭化水素基、又はそれらを組み合わせた（ｎ４）価の基を表し、式（１−２）中、Ａ’は（ｎ４）価の窒素含有環基を表し、Ｒ1及びＲ2は、それぞれ独立して、水素原子又は炭素原子数１〜１０のアルキル基を表し、Ｒ３は（ｎ３＋１）価の炭化水素基を表し、ｎ１は２の整数を表し、ｎ２は１の整数を表し、ｎ３は２〜５の整数を表し、ｎ４は２〜８の整数を表す。
【００１０】
式（１）、式（１−１）、及び式（１−３）において、Ａが（ｎ４）価の不飽和炭化水素基である場合、Ａとしては、例えば、エチレン、プロピレン、又はノルボルネンから（ｎ４）個の水素原子を取り除いた（ｎ４）価の不飽和炭化水素基が挙げられる。
式（１）、式（１−１）、及び式（１−３）において、Ａが（ｎ４）価の環状炭化水素基である場合、Ａとしては、例えば、シクロブタン、シクロペンタン、シクロヘキサン、エポキシシクロヘキサン、アルキル置換されたエポキシシクロヘキサン、ビシクロヘプテン、ビシクロオクテン、又はアダマンタンから（ｎ４）個の水素原子を取り除いた（ｎ４）価の環状炭化水素基が挙げられる。
式（１）、式（１−１）、式（１−２）、及び式（１−３）において、Ａ及びＡ’が（ｎ４）価の窒素含有環基である場合、Ａとしては、例えば、トリアルキルイソシアヌレートから（ｎ４）個の水素原子を取り除いた（ｎ４）価の窒素含有環基が、Ａ’としては、例えば、イソシアヌル酸、シアヌル酸、ヒダントイン、又はバルビツール酸から（ｎ４）個の水素原子を取り除いた（ｎ４）価の窒素含有環基が挙げられる。
式（１）、式（１−１）、及び式（１−３）において、Ａが（ｎ４）価の鎖状炭化水素基である場合、Ａとしては、例えば、プロパン、ブタン、ペンタン、又はヘキサンから（ｎ４）個の水素原子を取り除いた（ｎ４）価の鎖状炭化水素基が挙げられる。
【００１１】
Ｒ1及びＲ2は、それぞれ独立して、水素原子、又は炭素原子数１〜１０のアルキル基を表す。
炭素原子数１〜１０のアルキル基としては、メチル基、エチル基、ｎ−プロピル基、ｉ−プロピル基、シクロプロピル基、ｎ−ブチル基、ｉ−ブチル基、ｓ−ブチル基、ｔ−ブチル基、シクロブチル基、１−メチル−シクロプロピル基、２−メチル−シクロプロピル基、ｎ−ペンチル基、１−メチル−ｎ−ブチル基、２−メチル−ｎ−ブチル基、３−メチル−ｎ−ブチル基、１，１−ジメチル−ｎ−プロピル基、１，２−ジメチル−ｎ−プロピル基、２−メチル−２−エチル−ｎ−プロピル基、２−メチル−２−メチル−ｎ−プロピル基、２，２−ジメチル−ｎ−プロピル基、１−エチル−ｎ−プロピル基、シクロペンチル基、１−メチル−シクロブチル基、２−メチル−シクロブチル基、３−メチル−シクロブチル基、１，２−ジメチル−シクロプロピル基、２，３−ジメチル−シクロプロピル基、１−エチル−シクロプロピル基、２−エチル−シクロプロピル基、ｎ−ヘキシル基、１−メチル−ｎ−ペンチル基、２−メチル−ｎ−ペンチル基、３−メチル−ｎ−ペンチル基、４−メチル−ｎ−ペンチル基、１，１−ジメチル−ｎ−ブチル基、１，２−ジメチル−ｎ−ブチル基、１，３−ジメチル−ｎ−ブチル基、２，２−ジメチル−ｎ−ブチル基、２，３−ジメチル−ｎ−ブチル基、３，３−ジメチル−ｎ−ブチル基、１−エチル−ｎ−ブチル基、２−エチル−ｎ−ブチル基、１，１，２−トリメチル−ｎ−プロピル基、１，２，２−トリメチル−ｎ−プロピル基、１−エチル−１−メチル−ｎ−プロピル基、１−エチル−２−メチル−ｎ−プロピル基、シクロヘキシル基、１−メチル−シクロペンチル基、２−メチル−シクロペンチル基、３−メチル−シクロペンチル基、１−エチル−シクロブチル基、２−エチル−シクロブチル基、３−エチル−シクロブチル基、１，２−ジメチル−シクロブチル基、１，３−ジメチル−シクロブチル基、２，２−ジメチル−シクロブチル基、２，３−ジメチル−シクロブチル基、２，４−ジメチル−シクロブチル基、３，３−ジメチル−シクロブチル基、１−ｎ−プロピル−シクロプロピル基、２−ｎ−プロピル−シクロプロピル基、１−ｉ−プロピル−シクロプロピル基、２−ｉ−プロピル−シクロプロピル基、１，２，２−トリメチル−シクロプロピル基、１，２，３−トリメチル−シクロプロピル基、２，２，３−トリメチル−シクロプロピル基、１−エチル−２−メチル−シクロプロピル基、２−エチル−１−メチル−シクロプロピル基、２−エチル−２−メチル−シクロプロピル基及び２−エチル−３−メチル−シクロプロピル基等が挙げられる。
【００１２】
Ｒ3は（ｎ３＋１）価の炭化水素基を表し、炭化水素基としては、例えば上記アルキル基から（ｎ３＋１）個の水素原子を取り除いた（ｎ３＋１）価の炭化水素基が挙げられる。
【００１３】
上記母核に置換するＢとしては、下記に例示されるエポキシ基を有する、アルキルエステル基、アルキル基、及びアルキルオキシ基が挙げられる。下記においてＡは母核を表す。
【化３】
2012128325.tif 000005
［式（２−１）乃至式（２−４）中、ｎ５は０又は１の整数を表し、ｎ６は０又は１の整数を表す。］
【００１４】
また、母核となるＡ及びＡ’は、以下に例示される。下記においてＢは上述の多官能エポキシ基を表す。
Ａが（ｎ４）価の炭素原子数２〜１０の不飽和炭化水素基を表す場合、Ａとしては以下に例示される。
【化４】
2012128325.tif 000006
【００１５】
Ａが（ｎ４）価の炭素原子数４〜２０の環状炭化水素基を表す場合、Ａとしては以下に例示される。
【化５】
2012128325.tif 000007
【００１６】
Ａ及びＡ’が（ｎ４）価の窒素含有環基を表す場合、Ａ及びＡ’としては以下に例示される。
【化６】
2012128325.tif 000008
［（式（５−１）中において、Ｒは水素原子又は炭素原子数１〜１０のアルキル基を表す。］
【００１７】
Ａが（ｎ４）価の炭素原子数３〜１０の鎖状炭化水素基を表す場合、Ａとしては以下に例示される。
【化７】
2012128325.tif 000009
【００１８】
本発明の式（１）で表される化合物は、上記母核Ａと上記置換基Ｂとの組み合わせで構成される。
上記式（１−１）で表されるエポキシ化合物は、例えば、上記Ａの構造を有するカルボン酸、又はカルボン酸無水物などのカルボン酸誘導体と、アルケノールとを反応させ、そして得られた不飽和結合を有する化合物（中間体）と過酸化物を反応させて製造することができる。また、該中間体はカルボン酸、又はカルボン酸無水物とアルケノールとの反応によらず如何なる方法でも製造することができ、その不飽和結合を有する中間体と過酸化物を反応させて、上記式（１−１）で表されるエポキシ化合物を製造することができる。
【００１９】
上記母核Ａに置換するＢ（多官能エポキシ基を有するアルキルエステル基）に対応するアルケノールは、以下に例示される。
【化８】
2012128325.tif 000010
【００２０】
母核Ａの構造を有するカルボン酸、又はカルボン酸無水物は、以下に例示される。
Ａが（ｎ４）価の炭素原子数２〜１０の不飽和炭化水素基を表すカルボン酸又はカルボン酸無水物としては以下に例示される。
【化９】
2012128325.tif 000011
【００２１】
Ａが（ｎ４）価の炭素原子数４〜２０の環状炭化水素基を表すカルボン酸又はカルボン酸無水物としては以下に例示される。
【化１０】
2012128325.tif 000012
【００２２】
Ａが（ｎ４）価の窒素含有環基を表すカルボン酸としては、トリスカルボキシアルキルイソシアヌレート（ただし、アルキル基としては炭素原子数が１〜５、好ましくは炭素原子数が１〜３である）が挙げられ、以下に例示される。
【化１１】
2012128325.tif 000013
［式（５−１−１）中において、Ｒは水素原子又は炭素原子数１〜１０のアルキル基を表す。］
【００２３】
Ａが（ｎ４）価の炭素原子数３〜１０の鎖状炭化水素基を表すカルボン酸、又はカルボン酸無水物としては以下に例示される。
【化１２】
2012128325.tif 000014
【００２４】
上記Ａの構造を有するカルボン酸、又はカルボン酸無水物と、アルケノールとを反応させて得られる不飽和結合を有する化合物（中間体）は、式（１−１−１）に例示することができる。
【化１３】
2012128325.tif 000015
［式（１−１−１）中、Ａは（ｎ４）価の炭素原子数２〜１０の不飽和炭化水素基、（ｎ４）価の炭素原子数４〜２０の環状炭化水素基、（ｎ４）価の窒素含有環基、（ｎ４）価の炭素原子数３〜１０の鎖状炭化水素基、又はそれらを組み合わせた（ｎ４）価の基を表し、Ｒ1及びＲ2は、それぞれ独立して、水素原子又は炭素原子数１〜１０のアルキル基を表し、Ｒ３は（ｎ３＋１）価の炭化水素基を表し、ｎ１は２の整数を表し、ｎ２は１の整数を表し、ｎ３は２〜５の整数を表し、ｎ４は２〜８の整数を表す。］
【００２５】
即ち、本発明に用いられる式（１−１）で表されるエポキシ化合物は、式（４−３）と式（２−１）との組み合わせからなる式（１−１）で表されるエポキシ化合物を例にとれば、以下の方法で得ることができる。
【化１４】
2012128325.tif 000016
【００２６】
カルボン酸無水物とアルケノールを反応させて、中間体（オレフィン）を合成する。この反応は、トルエン等の溶媒中で、パラトルエンスルホン酸、硫酸等の触媒を用い、室温（例えば２０℃）〜１１０℃の温度、０〜１００時間で行われる。そして、この不飽和化合物を過酸化物で酸化してエポキシ化合物を得ることができる。ここで過酸化物としては、例えば、メタクロロ過安息香酸、過酢酸、過酸化水素−タングステン酸等を用いることができる。この反応はクロロホルム等の溶媒中で、０〜６０℃、１〜２００時間で行うことができる。上記反応は酸無水物の代わりにジカルボン酸化合物を原料に用いても行うことができる。また、トルエン等の溶媒に溶解しづらいカルボン酸の場合は、メタノール等のアルコールでエステル化し、続いてアルケノールとのエステル交換反応を行う方法、またはカルボン酸とアルケノールをカルボジイミド等の縮合剤を使用して反応させる方法、またはカルボン酸を塩化チオニル等で酸クロリドに変換しアルケノールと反応させる方法によっても上記の中間体（オレフィン）を合成できる。
【００２７】
上記式（１−２）で表されるエポキシ化合物は、Ａ’の構造を有する窒素含有環化合物（該化合物はＮＨ基を有する。）と、脱離基を有するアルケノールやアリルハライドとを反応させ、そして得られた不飽和結合を有する化合物（中間体）と過酸化物を反応させて製造することができる。
また、上記式（１−２）で表されるエポキシ化合物は、Ａ’の構造を有する窒素含有化合物（該化合物はＮＨ基を有する。）と、不飽和結合を有するエポキシ化合物とを反応させ、そして得られたアルコール化合物と脱離基を有するアルケノールやアリルハライドとを反応させ、そして得られた不飽和結合を有する化合物（中間体）と過酸化物を反応させて製造することもできる。
母核Ａ’に置換するＢに対応する脱離基を有するアルケノールやアリルハライドとしては、例えば上記式（２−１−１）、式（２−２−１）、式（２−３−１）、及び（２−４−１）で表される化合物にメタンスルホニルハライド、トリフルオロメタンスルホン酸無水物、トルエンスルホニルハライド、ニトロベンゼンスルホニルハライド、アセチルハライド、無水酢酸、トリフルオロ無水酢酸、オキシ塩化リン、オキシ臭化リン、チオニルハライド、スルフリルハライド、塩化水素、臭化水素、ヨウ化水素等を反応させて得られる下記式（２−１−２）、式（２−２−２）、式（２−３−２）、及び式（２−４−２）で表される化合物を用いることができる。
【化１５】
2012128325.tif 000017
［（式（２−１−２）、式（２−２−２）、式（２−３−２）、及び式（２−４−２）中、Ｘはメタンスルホニルオキシ基、トリフルオロメタンスルホニルオキシ基、トルエンスルホニルオキシ基、ニトロベンゼンスルホニルオキシ基、アセチルオキシ基、トリフルオロアセチルオキシ基、塩素原子、臭素原子、又はヨウ素原子を表す。］
【００２８】
母核Ａ’の構造を有する窒素含有環化合物（該化合物はＮＨ基を有する。）としては、以下に例示される。
【化１６】
2012128325.tif 000018
【００２９】
Ａ’の構造を有する窒素含有環化合物（該化合物はＮＨ基を有する。）と、脱離基を有するアルケノールやアリルハライドとを反応させて得られる不飽和結合を有する化合物（中間体）は、式（１−２−１）に例示することができる。
【化１７】
2012128325.tif 000019
［（式（１−２−１）中、Ａ’は（ｎ４）価の窒素含有環基を表し、Ｒ1及びＲ2は、それぞれ独立して、水素原子又は炭素原子数１〜１０のアルキル基を表し、Ｒ３は（ｎ３＋１）価の炭化水素基を表し、ｎ１は２の整数を表し、ｎ２は１の整数を表し、ｎ３は２〜５の整数を表し、ｎ４は２〜８の整数を表す。］
【００３０】
即ち、本発明に用いられる式（１−２）で表されるエポキシ化合物は、式（５−６）と式（２−１）との組み合わせからなる式（１−２）で表されるエポキシ化合物を例にとれば、以下の方法で得ることができる。
【化１８】
2012128325.tif 000020
【００３１】
窒素含有環化合物（該化合物はＮＨ基を有する。）と脱離基を有するアルケノールを反応させて、中間体（オレフィン）を合成する。この反応はＤＭＦ等の溶媒中で、水素化ナトリウム、炭酸カリウム、ｔ−ブトキシカリウム、トリエチルアミン等の塩基を用い、室温（例えば２０℃）〜溶媒の沸点温度、０〜１００時間で行われる。そして、この不飽和化合物を過酸化物で酸化してエポキシ化合物を得ることができる。ここで過酸化物としては、例えば、メタクロロ過安息香酸、過酢酸、過酸化水素−タングステン酸等を用いることができる。この反応はクロロホルム等の溶媒中で、０〜６０℃、１〜２００時間で行うことができる。
【００３２】
さらに、上記式（１−３）で表されるエポキシ化合物は、例えば、上記Ａの構造を有するアルコールと、脱離基を有するアルケノールやアリルハライドとを反応させて得られる不飽和結合を有する化合物（中間体）と過酸化物とを反応させて、製造することができる。
母核Ａに置換するＢに対応する脱離基を有するアルケノールやアリルハライドとしては、例えば上記式（２−１−１）、式（２−２−１）、式（２−３−１）、及び（２−４−１）で表される化合物にメタンスルホニルハライド、トリフルオロメタンスルホン酸無水物、トルエンスルホニルハライド、ニトロベンゼンスルホニルハライド、アセチルハライド、無水酢酸、トリフルオロ無水酢酸、オキシ塩化リン、オキシ臭化リン、チオニルハライド、スルフリルハライド、塩化水素、臭化水素、ヨウ化水素等を反応させて得られる上記式（２−１−２）、式（２−２−２）、式（２−３−２）、及び式（２−４−２）で表される化合物を用いることができる。
【００３３】
母核Ａの構造を有するアルコールは、以下に例示される。
Ａが（ｎ４）価の炭素原子数２〜１０の不飽和炭化水素基を表すアルコールとしては以下に例示される。
【化１９】
2012128325.tif 000021
【００３４】
Ａが（ｎ４）価の炭素原子数４〜２０の環状炭化水素基を表すアルコールとしては以下に例示される。
【化２０】
2012128325.tif 000022
【００３５】
Ａが（ｎ４）価の窒素含有環基を表すアルコールとしては以下に例示される。
【化２１】
2012128325.tif 000023
［式（５−１−３）中、Ｒは水素原子又は炭素原子数１〜１０のアルキル基を表す。］
【００３６】
Ａが（ｎ４）価の炭素原子数３〜１０の鎖状炭化水素基を表すアルコールとしては以下に例示される。
【化２２】
2012128325.tif 000024
【００３７】
上記Ａの構造を有するアルコールと、脱離基を有するアルケノールやアリルハライドとを反応させて得られる不飽和結合を有する化合物（中間体）は、式（１−３−１）に例示することができる。
【化２３】
2012128325.tif 000025
［式（１−３−１）中、Ａは（ｎ４）価の炭素原子数２〜１０の不飽和炭化水素基、（ｎ４）価の炭素原子数４〜２０の環状炭化水素基、（ｎ４）価の窒素含有環基、（ｎ４）価の炭素原子数３〜１０の鎖状炭化水素基、又はそれらを組み合わせた（ｎ４）価の基を表し、Ｒ1及びＲ2は、それぞれ独立して、水素原子又は炭素原子数１〜１０のアルキル基を表し、Ｒ３は（ｎ３＋１）価の炭化水素基を表し、ｎ１は２の整数を表し、ｎ２は１の整数を表し、ｎ３は２〜５の整数を表し、ｎ４は２〜８の整数を表す。］
【００３８】
即ち、本発明に用いられる式（１−３）で表されるのエポキシ化合物は、式（４−４）と式（２−１）との組み合わせからなる式（１−３）で表されるエポキシ化合物を例にとれば、以下の方法で得ることができる。
【化２４】
2012128325.tif 000026
【００３９】
アルコールと脱離基を有するアルケノールを反応させて、中間体（オレフィン）を合成する。この反応はエーテル、アミド等の溶媒中で、水酸化ナトリウム、炭酸カリウム、ｔ−ブトキシカリウム、トリエチルアミン等の塩基を用い、室温（例えば２０℃）〜溶媒の沸点温度、０〜１００時間で行われる。そして、この不飽和化合物を過酸化物で酸化してエポキシ化合物を得ることができる。ここで過酸化物としては、例えば、メタクロロ過安息香酸、過酢酸、過酸化水素−タングステン酸等を用いることができる。この反応はクロロホルム等の溶媒中で、０〜６０℃、１〜２００時間で行うことができる。
【００４０】
上記式（１−３）で表されるエポキシ化合物は、例えば、塩化シアヌルと、式（２−１−１）、式（２−２−１）、式（２−３−１）、及び式（２−４−１）等で表されるアリルアルコールとを反応させて得られる不飽和結合を有する化合物（中間体）と過酸化物を上述の様に反応させて製造することもできる。
【化２５】
2012128325.tif 000027
【００４１】
また、本発明は上記式（１）で表されるエポキシ化合物、及び硬化剤を含む硬化性組成物である。
さらに、本発明は上記式（１）で表されるエポキシ化合物、及び酸発生剤を含む硬化性組成物である。
本発明の硬化性組成物は、必要により更に溶剤、他のエポキシ化合物、硬化剤、界面活性剤、及び密着促進剤等を含有することができる。
【００４２】
本発明の硬化性組成物における固形分の割合は、１〜１００質量％、又は５〜１００質量％、又は５０〜１００質量％、又は８０〜１００質量％とすることができる。
固形分とは、硬化性組成物より溶剤を除去した残りの成分の割合である。本発明では液状エポキシ化合物を用い、それに硬化剤又は酸発生剤を混合するため、基本的に溶剤を用いる必要はないが、必要により溶剤を添加することは可能である。例えば、酸発生剤が固体であり、酸発生剤を炭酸プロピレン等の溶剤に溶解し液状エポキシ化合物と混合して硬化性化合物を製造することができる。また、液状エポキシ化合物に酸発生剤を溶解させる場合でも、得られる硬化性組成物の粘度調整のために一般的な溶剤を添加することはできる。
【００４３】
本発明の硬化性組成物における上記式（１）で表されるエポキシ化合物の含有量は、該硬化性組成物の固形分の含有量に基づいて、８〜９９．９質量％、好ましくは４０〜９９質量％、更に好ましくは７０〜９９質量％である。
また本発明の硬化性組成物における酸発生剤の含有量は、該硬化性組成物の固形分の含有量に基づいて、０．１〜２０質量％、又は０．１〜１０質量％とすることができる。
本発明の硬化性組成物は、上記式（１）で表されるエポキシ化合物の質量に対して酸発生剤を０．１〜２０質量％、又は０．１〜１０質量％の割合で含有することができる。
【００４４】
本発明では、上記式（１）で表されるエポキシ化合物と、それ以外のエポキシ化合物を併用することができる。上記式（１）で表されるエポキシ化合物と、それ以外のエポキシ化合物は、エポキシ基のモル比で１：０．１〜１：１０の範囲で用いることが可能である。
上記式（１）で表されるエポキシ化合物以外のエポキシ化合物としては、以下に例示することができる。
【００４５】
固形エポキシ化合物、トリス−（２，３−エポキシプロピル）−イソシアヌレート（式（７−１）、商品名テピック、日産化学工業（株）製）。
【化２６】
2012128325.tif 000028
【００４６】
液状エポキシ化合物、商品名エピコート８２８（式（７−２）、ジャパンエポキシレジン（株）製）。
【化２７】
2012128325.tif 000029
【００４７】
液状エポキシ化合物、商品名ＹＸ８０００（式（７−３）、ジャパンエポキシレジン（株）製）。
【化２８】
2012128325.tif 000030
【００４８】
液状エポキシ化合物、商品名ＤＭＥ１００（式（７−４）、新日本理化（株）製）。
【化２９】
2012128325.tif 000031
【００４９】
液状エポキシ化合物、商品名ＣＥ−２０２１Ｐ（式（７−５）、ダイセル株式会社製）。
【化３０】
2012128325.tif 000032
【００５０】
また、本発明では、液状エポキシ化合物として、以下のトリス−（３，４−エポキシブチル）−イソシアヌレート（式（７−６））、トリス−（４，５−エポキシペンチル）−イソシアヌレート（式（７−７））、トリス−（５，６−エポキシヘキシル）−イソシアヌレート（式（７−８））、トリス（グリシジルオキシエチル）イソシアヌレート（式（７−９））を用いることができる。
【化３１】
2012128325.tif 000033
【００５１】
トリス−（２，３−エポキシプロピル）−イソシアヌレート１モルに無水プロピオン酸０．８モルを加えて変性させた液状エポキシ化合物（式（７−１０）、日産化学工業（株）製、商品名：テピックパスＢ２２）。式（７−１０）は、（７−１０−１）：（７−１０−２）：（７−１０−３）：（７−１０−４）をモル比で約３５％：４５％：１７％：３％の割合で含有する。
【化３２】
2012128325.tif 000034
【００５２】
トリス−（２，３−エポキシプロピル）−イソシアヌレート１モルに無水プロピオン酸０．４モルを加えて変性させた液状エポキシ化合物（式（７−１１）、日産化学工業（株）製、商品名テピックパスＢ２６）。式（７−１１）は、（７−１１−１）：（７−１１−２）：（７−１１−３）をモル比で約６０％：３２％：８％の割合で含有する。
【化３３】
2012128325.tif 000035
【００５３】
本発明では、カチオン硬化性モノマーとしてエポキシ化合物以外にビニルエーテル化合物、オキセタン化合物等を用いることができる。
【００５４】
ビニル基含有化合物（ビニルエーテル化合物等）としては、ビニル基を有する化合物であれば特に限定されず、例えば、２−ヒドロキシエチルビニルエーテル（ＨＥＶＥ）、ジエチレングリコールモノビニルエーテル（ＤＥＧＶ）、２−ヒドロキシブチルビニルエーテル（ＨＢＶＥ）、トリエチレングリコールジビニルエーテルが挙げられる。また、α及び／又はβ位にアルキル基、アリル基等の置換基を有するビニル化合物も使用することができる。また、エポキシ基及び／又はオキセタン基等の環状エーテル基を含むビニルエーテル化合物を使用することができ、例えば、オキシノルボルネンジビニルエーテル、３、３−ジメタノールオキセタンジビニルエーテルが挙げられる。また、ビニル基と（メタ）アクリル基を有するハイブリッド化合物を使用することができ、例えば、（メタ）アクリル酸２−（２−ビニロキシエトキシ）エチル（ＶＥＥＡ，ＶＥＥＭ）等が挙げられる。これらは、単独で又は二種以上を組み合わせて使用することができる。
【００５５】
オキセタニル基含有化合物（オキセタン化合物）としては、オキセタニル基を有する化合物であれば特に限定されず、３−エチル−３−（フェノキシメチル）オキセタン（ＰＯＸ）、ジ［１−エチル（３−オキセタニル）］メチルエーテル（ＤＯＸ）、３−エチル−３−（２−エチルヘキシロキシメチル）オキセタン（ＥＨＯＸ）、３−エチル−３−｛［３−（トリエトキシシリル）プロポキシ］メチル｝オキセタン（ＴＥＳＯＸ）、オキセタニルシルセスキオキサン（ＯＸ−ＳＱ）、フェノールノボラックオキセタン（ＰＮＯＸ−１００９）等が挙げられる。また、オキセタニル基と（メタ）アクリル基を有するハイブリッド化合物（１−エチル−３−オキセタニルメチル（メタ）アクリレート）を使用することができる。これらのオキセタン系化合物は、単独で又は二種以上を組み合わせて使用することができる。
【００５６】
本発明では、上記式（１）で表されるエポキシ化合物と硬化剤とを含む硬化性組成物を得ることができる。
硬化剤としては、酸無水物、アミン、フェノール樹脂、ポリアミド樹脂、イミダゾール、又はポリメルカプタンを用いることができる。これらの中でも、特に酸無水物及びアミンが好ましい。これら硬化剤は、固体であっても溶剤に溶解することによって使用することができる。しかし、溶剤の蒸発により硬化物の密度低下や細孔の生成により強度低下、耐水性の低下を生ずるため、硬化剤自体が常温、常圧下で液状のものが好ましい。
硬化剤は、エポキシ化合物のエポキシ基１当量に対して０．５〜１．５当量、好ましくは０．８〜１．２当量の割合で含有することができる。エポキシ化合物に対する硬化剤の当量は、エポキシ基に対する硬化剤の硬化性基の当量比で示される。
【００５７】
フェノール樹脂としては、例えば、フェノールノボラック樹脂、クレゾールノボラック樹脂等が挙げられる。
【００５８】
アミンとしては、例えば、ピペリジン、Ｎ，Ｎ−ジメチルピペラジン、トリエチレンジアミン、２，４，６−トリス（ジメチルアミノメチル）フェノール、ベンジルジメチルアミン、２−（ジメチルアミノメチル）フェノール、ジエチレントリアミン、トリエチレンテトラミン、テトラエチレンペンタミン、ジエチルアミノプロピルアミン、Ｎ−アミノエチルピペラジン、ジ（１−メチル−２−アミノシクロヘキシル）メタン、メンセンジアミン、イソフオロンジアミン、ジアミノジシクロヘキシルメタン、１，３−ジアミノメチルシクロヘキサン、キシレンジアミン、メタフェニレンジアミン、ジアミノジフェニルメタン、ジアミノジフェニルスルホン等が挙げられる。これらの中でも、液状であるジエチレントリアミン、トリエチレンテトラミン、テトラエチレンペンタミン、ジエチルアミノプロピルアミン、Ｎ−アミノエチルピペラジン、ジ（１−メチル−２−アミノシクロヘキシル）メタン、メンセンジアミン、イソフオロンジアミン、及びジアミノジシクロヘキシルメタン等は好ましく用いることができる。
【００５９】
ポリアミド樹脂は、ダイマー酸とポリアミンの縮合により生成するもので、分子中に一級アミンと二級アミンを有するポリアミドアミンである。
【００６０】
イミダゾール類としては、２−メチルイミダゾール、２−エチル−４−メチルイミダゾール、１−シアノエチル−２−ウンデシルイミダゾリウムトリメリテート、及びエポキシイミダゾールアダクト等が挙げられる。
【００６１】
ポリメルカプタンは、例えばポリプロピレングリコール鎖の末端にメルカプタン基が存在するものや、ポリエチレングリコール鎖の末端にメルカプタン基が存在するものであり、液状のものが好ましい。
【００６２】
酸無水物としては一分子中に複数のカルボキシル基を有する化合物の無水物が好ましい。これらの酸無水物としては、無水フタル酸、無水トリメリット酸、無水ピロメリット酸、無水ベンゾフェノンテトラカルボン酸、エチレングリコールビストリメリテート、グリセロールトリストリメリテート、無水マレイン酸、テトラヒドロ無水フタル酸、メチルテトラヒドロ無水フタル酸、エンドメチレンテトラヒドロ無水フタル酸、メチルエンドメチレンテトラヒドロ無水フタル酸、メチルブテニルテトラヒドロ無水フタル酸、ドデセニル無水コハク酸、ヘキサヒドロ無水フタル酸、メチルヘキサヒドロ無水フタル酸、無水コハク酸、メチルシクロヘキセンジカルボン酸無水物、クロレンド酸無水物等が挙げられる。
これらの中でも常温、常圧で液状であるメチルテトラヒドロ無水フタル酸、メチル−５−ノルボルネン−２，３−ジカルボン酸無水物（メチルナジック酸無水物、無水メチルハイミック酸）、水素化メチルナジック酸無水物、メチルブテニルテトラヒドロ無水フタル酸、ドデセニル無水コハク酸、メチルヘキサヒドロ無水フタル酸、メチルヘキサヒドロ無水フタル酸とヘキサヒドロ無水フタル酸との混合物が好ましい。これら液状の酸無水物は粘度が２５℃での測定で１０ｍＰａｓ〜１０００ｍＰａｓ程度である。酸無水物基において、１つの酸無水物基は１当量として計算される。
【００６３】
また、本発明の硬化性組成物から硬化物を得る際、適宜、硬化助剤が併用されても良い。
硬化助剤としては、トリフェニルホスフィンやトリブチルホスフィンなどの有機リン化合物、エチルトリフェニルホスホニウムブロマイド、テトラブチルホスホニウムジチオリン酸ジエチル等の第４級ホスホニウム塩、１，８−ジアザビシクロ［５，４，０］ウンデカン−７−エン、１，８−ジアザビシクロ［５，４，０］ウンデカン−７−エンとオクチル酸との塩、オクチル酸亜鉛、テトラブチルアンモニウムブロミド等の第４級アンモニウム塩が挙げられる。これらの硬化助剤は、硬化剤１質量部に対して、０．００１〜０．１質量部の割合で用いることができる。
【００６４】
本発明では、上記式（１）で表されるエポキシ化合物と上記硬化剤と所望により硬化助剤とを混合することにより、硬化性組成物が得られる。これら混合は均一に混合できれば、特に限定されるものではないが、例えば反応フラスコと撹拌羽根若しくはミキサー等を用いて行うことができる。
混合は粘度を考慮して必要に応じて加熱下で行われ、１０℃〜１００℃の温度で０．５〜１時間行われる。
得られた硬化性組成物は、液状封止材として用いるための適切な粘度を有する。本発明の硬化性組成物は、任意の粘度に調整が可能であり、キャスティング法、ポッティング法、ディスペンサー法、印刷法等によりＬＥＤ等の透明封止材として用いるために、その任意箇所に部分的封止ができる。硬化性組成物を上述の方法で液状のまま直接、ＬＥＤ等に実装した後、乾燥し、硬化することによりエポキシ樹脂硬化物が得られる。
硬化性組成物から得られる硬化物は、該硬化性組成物を基材に塗布、もしくは離型剤を塗布した注型板に注ぎ込んで、１００〜１２０℃の温度で予備硬化し、そして１２０〜２００℃の温度で後硬化することにより得られる。
加熱時間は、１〜１２時間、好ましくは２〜５時間程度である。
本発明の硬化性組成物から得られる塗膜の厚みは、硬化物の用途に応じて、０．０１μｍ〜１０ｍｍ程度の範囲から選択できる。
【００６５】
上記の硬化性組成物は、必要により溶剤を含むことができる。
溶剤としては、例えば、テトラヒドロフランなどのエーテル類、エチレングリコールモノメチルエーテル、エチレングリコールモノエチルエーテルなどのグリコールエーテル類、メチルセロソルブアセテート、エチルセロソルブアセテートなどのエチレングリコールアルキルエーテルアセテート類、ジエチレングリコールモノメチルエーテル、ジエチレングリコールモノエチルエーテル、ジエチレングリコールジメチルエーテル、ジエチレングリコールジエチルエーテル、ジエチレングリコールエチルメチルエーテルなどのジエチレングリコール類、プロピレングリコールメチルエーテル、プロピレングリコールエチルエーテル、プロピレングリコールプロピルエーテル、プロピレングリコールブチルエーテルなどのプロピレングリコールモノアルキルエーテル類、プロピレングリコールメチルエーテルアセテート、プロピレングリコールエチルエーテルアセテート、プロピレングリコールプロピルエーテルアセテート、プロピレングリコールブチルエーテルアセテートなどのプロピレングリコールアルキルエーテルアセテート類、プロピレングリコールメチルエーテルプロピオネート、プロピレングリコールエチルエーテルプロピオネート、プロピレングリコールプロピルエーテルプロピオネート、プロピレングリコールブチルエーテルプロピオネートなどのプロピレングリコールアルキルエーテルアセテート類、トルエン、キシレンなどの芳香族炭化水素類、メチルエチルケトン、シクロヘキサノン、４−ヒドロキシ−４−メチル−２−ペンタノンなどのケトン類、および酢酸メチル、酢酸エチル、酢酸プロピル、酢酸ブチル、２−ヒドロキシプロピオン酸エチル、２−ヒドロキシ−２−メチルプロピオン酸メチル、２−ヒドロキシ−２−メチルプロピオン酸エチル、ヒドロキシ酢酸メチル、ヒドロキシ酢酸エチル、ヒドロキシ酢酸ブチル、乳酸メチル、乳酸エチル、乳酸プロピル、乳酸ブチル、３−ヒドロキシプロピオン酸メチル、３−ヒドロキシプロピオン酸エチル、３−ヒドロキシプロピオン酸プロピル、３−ヒドロキシプロピオン酸ブチル、２−ヒドロキシ−３−メチルブタン酸メチル、メトキシ酢酸メチル、メトキシ酢酸エチル、メトキシ酢酸プロピル、メトキシ酢酸ブチル、エトキシ酢酸メチル、エトキシ酢酸エチル、エトキシ酢酸プロピル、エトキシ酢酸ブチル、プロポキシ酢酸メチル、プロポキシ酢酸エチル、プロポキシ酢酸プロピル、プロポキシ酢酸ブチル、ブトキシ酢酸メチル、ブトキシ酢酸エチル、ブトキシ酢酸プロピル、ブトキシ酢酸ブチル、２−メトキシプロピオン酸メチル、２−メトキシプロピオン酸エチル、２−メトキシプロピオン酸プロピル、２−メトキシプロピオン酸ブチル、２−エトキシプロピオン酸メチル、２−エトキシプロピオン酸エチル、２−エトキシプロピオン酸プロピル、２−エトキシプロピオン酸ブチル、２−ブトキシプロピオン酸メチル、２−ブトキシプロピオン酸エチル、２−ブトキシプロピオン酸プロピル、２−ブトキシプロピオン酸ブチル、３−メトキシプロピオン酸メチル、３−メトキシプロピオン酸エチル、３−メトキシプロピオン酸プロピル、３−メトキシプロピオン酸ブチル、３−エトキシプロピオン酸メチル、３−エトキシプロピオン酸エチル、３−エトキシプロピオン酸プロピル、３−エトキシプロピオン酸ブチル、３−プロポキシプロピオン酸メチル、３−プロポキシプロピオン酸エチル、３−プロポキシプロピオン酸プロピル、３−プロポキシプロピオン酸ブチル、３−ブトキシプロピオン酸メチル、３−ブトキシプロピオン酸エチル、３−ブトキシプロピオン酸プロピル、３−ブトキシプロピオン酸ブチルなどのエステル類が挙げられる。
【００６６】
本発明では、上記式（１）で表されるエポキシ化合物と酸発生剤とを含む硬化性組成物を得ることができる。酸発生剤は、光酸発生剤又は熱酸発生剤を用いることができる。
光酸発生剤又は熱酸発生剤は、光照射又は加熱により直接又は間接的に酸を発生するものであれば特に限定されない。
光酸発生剤の具体例としては、トリアジン系化合物、アセトフェノン誘導体化合物、ジスルホン系化合物、ジアゾメタン系化合物、スルホン酸誘導体化合物、ヨードニウム塩、スルホニウム塩、ホスホニウム塩、セレニウム塩等のオニウム塩、メタロセン錯体、鉄アレーン錯体などを挙げることができる。
【００６７】
上記光酸発生剤として用いるオニウム塩は、ヨードニウム塩として、例えばジフェニルヨードニウムクロライド、ジフェニルヨードニウムトリフルオロメタンスルホネート、ジフェニルヨードニウムメシレート、ジフェニルヨードニウムトシレート、ジフェニルヨードニウムブロミド、ジフェニルヨードニウムテトラフルオロボレート、ジフェニルヨードニウムヘキサフルオロアンチモネート、ジフェニルヨードニウムヘキサフルオロアルセネート、ビス（ｐ−ｔｅｒｔ−ブチルフェニル）ヨードニウムヘキサフルオロホスフェート、ビス（ｐ−ｔｅｒｔ−ブチルフェニル）ヨードニウムメシレート、ビス（ｐ−ｔｅｒｔ−ブチルフェニル）ヨードニウムトシレート、ビス（ｐ−ｔｅｒｔ−ブチルフェニル）ヨードニウムトリフルオロメタンスルホネート、ビス（ｐ−ｔｅｒｔ−ブチルフェニル）ヨードニウムテトラフルオロボレート、ビス（ｐ−ｔｅｒｔ−ブチルフェニル）ヨードニウムクロリド、ビス（ｐ−クロロフェニル）ヨードニウムクロライド、ビス（ｐ−クロロフェニル）ヨードニウムテトラフルオロボレートが挙げられる。更にビス（４−ｔ−ブチルフェニル）ヨードニウムヘキサフルオロホスフェートなどのビス（アルキルフェニル）ヨードニウム塩、アルコキシカルボニルアルコキシ−トリアルキルアリールヨードニウム塩（例えば、４−［（１−エトキシカルボニル−エトキシ）フェニル］−（２，４，６−トリメチルフェニル）−ヨードニウムヘキサフルオロホスフェートなど）、ビス（アルコキシアリール）ヨードニウム塩（例えば、（４−メトキシフェニル）フェニルヨードニウムヘキサフルオロアンチモネートなどのビス（アルコキシフェニル）ヨードニウム塩）が挙げられる。
【００６８】
上記スルホニウム塩としては、トリフェニルスルホニウムクロリド、トリフェニルスルホニウムブロミド、トリ（ｐ−メトキシフェニル）スルホニウムテトラフルオロボレート、トリ（ｐ−メトキシフェニル）スルホニウムヘキサフルオロホスホネート、トリ（ｐ−エトキシフェニル）スルホニウムテトラフルオロボレート、トリフェニルスルホニウムトリフレート、トリフェニルスルホニウムヘキサフルオロアンチモネート、トリフェニルスルホニウムヘキサフルオロホスフェート等のトリフェニルスルホニウム塩や、（４−フェニルチオフェニル）ジフェニルスルホニウムヘキサフルオロアンチモネート、（４−フェニルチオフェニル）ジフェニルスルホニウムヘキサフルオロホスフェート、ビス［４−（ジフェニルスルホニオ）フェニル］スルフィド−ビス−ヘキサフルオロアンチモネート、ビス［４−（ジフェニルスルホニオ）フェニル］スルフィド−ビス−ヘキサフルオロホスフェート、（４−メトキシフェニル）ジフェニルスルホニウムヘキサフルオロアンチモネート）等のスルホニウム塩が挙げられる。
【００６９】
上記ホスホニウム塩としては、トリフェニルホスホニウムクロリド、トリフェニルホスホニウムブロミド、トリ（ｐ−メトキシフェニル）ホスホニウムテトラフルオロボレート、トリ（ｐ−メトキシフェニル）ホスホニウムヘキサフルオロホスホネート、トリ（ｐ−エトキシフェニル）ホスホニウムテトラフルオロボレート、４−クロロベンゼンジアゾニウムヘキサフルオロホスフェート、ベンジルトリフェニルホスホニウムヘキサフルオロアンチモネート等のホスホニウム塩が挙げられる。
【００７０】
上記セレニウム塩としては、トリフェニルセレニウムヘキサフルオロホスフェートなどのセレニウム塩が、また上記メタロセン錯体としては、（η５又はη６−イソプロピルベンゼン）（η５−シクロペンタジエニル）鉄（ＩＩ）ヘキサフルオロホスフェートなどのメタロセン錯体が挙げられる。
また、光酸発生剤としては以下の化合物も用いることができる。
【００７１】
【化３４】
2012128325.tif 000036
【００７２】
【化３５】
2012128325.tif 000037
【００７３】
【化３６】
2012128325.tif 000038
【００７４】
【化３７】
2012128325.tif 000039
【００７５】
【化３８】
2012128325.tif 000040
【００７６】
【化３９】
2012128325.tif 000041
【００７７】
【化４０】
2012128325.tif 000042
【００７８】
【化４１】
2012128325.tif 000043
【００７９】
【化４２】
2012128325.tif 000044
【００８０】
光酸発生剤としては、スルホニウム塩化合物及びヨードニウム塩化合物が好ましい。それらのアニオン種としては、ＣＦ3ＳＯ3-、Ｃ4Ｆ9ＳＯ3-、Ｃ8Ｆ17ＳＯ3-、カンファースルホン酸アニオン、トシル酸アニオン、ＢＦ4-、ＰＦ6-、ＡｓＦ6-及びＳｂＦ6-などが挙げられる。特に強酸性を示す六フッ化リン及び六フッ化アンチモン等のアニオン種が好ましい。
そして、光酸発生剤としては、例えば、上記式（８−１）、（８−２）、（８−３）、（８−８）、（８−９）、及び（８−１０）が好ましく、特に式（８−１）及び（８−２）が好ましい。
これらの光酸発生剤は単独で、又は２種以上を組み合わせて用いることができる。
【００８１】
熱酸発生剤としては、スルホニウム塩及びホスホニウム塩が挙げられ、スルホニウム塩が好ましく用いられる。
また、熱酸発生剤としては、以下の化合物を例示することができる。
【化４３】
2012128325.tif 000045
Ｒ’は、それぞれ独立して、炭素原子数１〜１２のアルキル基、炭素原子数６〜２０アリール基を表し、特に炭素原子数１〜１２のアルキル基が好ましい。
これらの熱酸発生剤は単独で、又は２種以上を組み合わせて用いることができる。
【００８２】
上記の組成物は、必要に応じて慣用の添加剤を含んでいてもよい。このような添加剤としては、例えば、顔料、着色剤、増粘剤、増感剤、消泡剤、レベリング剤、塗布性改良剤、潤滑剤、安定剤（酸化防止剤、熱安定剤、耐光安定剤など）、可塑剤、界面活性剤、溶解促進剤、充填剤、帯電防止剤、硬化剤などが挙げられる。これらの添加剤は単独で又は２種以上組み合わせてもよい。
【００８３】
本発明では、上記式（１）で表されるエポキシ化合物及び光酸発生剤を含む硬化性組成物を基板上に塗布し光照射により硬化することができる。また光照射の前後に加熱することもできる。
また、本発明では、上記式（１）で表されるエポキシ化合物及び熱酸発生剤を含む硬化性組成物を基板上に塗布し加熱により硬化することができる。
さらに、上記式（１）で表されるエポキシ化合物及び熱酸発生剤と光酸発生剤を含む硬化性組成物を基板上に塗布し加熱後に光照射により硬化することができる。
上記の硬化性組成物は溶剤を含むことができる。溶剤は上述の溶剤を用いることができる。
【００８４】
本発明の硬化性組成物を基板上に塗布方法としては、例えば、フローコーティング法、スピンコーティング法、スプレーコーティング法、スクリーン印刷法、キャスト法、バーコーティング法、カーテンコーティング法、ロールコーティング法、グラビアコーティング法、ディッピング法、スリット法などを挙げることができる。
【００８５】
本発明の硬化性組成物から形成される塗膜の厚みは、硬化物の用途に応じて、０．０１μｍ〜１０ｍｍ程度の範囲から選択でき、例えば、フォトレジストに用いる場合は０．０５〜１０μｍ（特に０．１〜５μｍ）程度とすることができ、プリント配線基板に用いる場合は１０μｍ〜５ｍｍ（特に１００μｍ〜１ｍｍ）程度とすることができ、光学薄膜に用いる場合は０．１〜１００μｍ（特に０．３〜５０μｍ）程度とすることができる。
【００８６】
光酸発生剤を用いる場合の照射又は露光する光としては、例えば、ガンマー線、Ｘ線、紫外線、可視光線などが挙げられ、通常、可視光線又は紫外線、特に紫外線が用いられる場合が多い。
光の波長は、例えば、１５０〜８００ｎｍ、好ましくは１５０〜６００ｎｍ、さらに好ましくは２００〜４００ｎｍ、特に３００〜４００ｎｍ程度である。
照射光量は、塗膜の厚みにより異なるが、例えば、２〜２００００ｍＪ／ｃｍ2、好ましくは５〜５０００ｍＪ／ｃｍ2程度とすることができる。
光源としては、露光する光線の種類に応じて選択でき、例えば、紫外線の場合は低圧水銀ランプ、高圧水銀ランプ、超高圧水銀ランプ、重水素ランプ、ハロゲンランプ、レーザー光（ヘリウム−カドミウムレーザー、エキシマレーザーなど）などを用いることができる。このような光照射により、前記組成物の硬化反応が進行する。
【００８７】
熱酸発生剤を用いる場合や、光酸発生剤を用い光照射後に必要により行われる塗膜の加熱は、例えば、室温〜２５０℃程度で行われる。加熱時間は、３秒以上（例えば、３秒〜５時間程度）の範囲から選択でき、例えば、５秒〜２時間程度である。
【００８８】
さらに、パターンや画像を形成する場合（例えば、プリント配線基板などを製造する場合）、基材上に形成した塗膜をパターン露光してもよい。このパターン露光は、レーザー光の走査により行ってもよく、フォトマスクを介して光照射することにより行ってもよい。このようなパターン露光により生成した非照射領域（未露光部）を現像液で現像（又は溶解）することによりパターン又は画像を形成できる。
【００８９】
現像液としては、アルカリ水溶液や有機溶剤を用いることができる。
アルカリ水溶液としては、水酸化カリウム、水酸化ナトリウム、炭酸カリウム、炭酸ナトリウムなどのアルカリ金属水酸化物の水溶液、水酸化テトラメチルアンモニウム、水酸化テトラエチルアンモニウム、コリンなどの水酸化四級アンモニウムの水溶液、エタノールアミン、プロピルアミン、エチレンジアミンなどのアミン水溶液を挙げることができる。
【００９０】
前記アルカリ現像液は１０質量％以下の水溶液であることが一般的で、好ましくは０．１〜３．０質量％の水溶液などが用いられる。さらに上記現像液にアルコール類や界面活性剤を添加して使用することもでき、これらの添加量はそれぞれ、現像液１００質量部に対して、好ましくは０．０５〜１０質量部である。この中で、０．１〜２．３８質量％の水酸化テトラメチルアンモニウム水溶液を用いることができる。
【００９１】
また、現像液としての有機溶剤は、一般的な有機溶剤を用いることが可能であり、例えば、アセトン、アセトニトリル、トルエン、ジメチルホルムアミド、メタノール、エタノール、イソプロパノール、プロピレングリコールメチルエーテル、プロピレングリコールエチルエーテル、プロピレングリコールプロピルエーテル、プロピレングリコールブチルエーテル、プロピレングリコールメチルエーテルアセテート、プロピレングリコールエチルエーテルアセテート、プロピレングリコールプロピルエーテルアセテート、プロピレングリコールブチルエーテルアセテート、乳酸エチル、シクロヘキサノン等が挙げられる。これらは、単独で又は２種以上の混合物として用いることができる。特にプロピレングリコールメチルエーテル、プロピレングリコールメチルエーテルアセテート、乳酸エチル等は好ましく使用することができる。
【００９２】
本発明の硬化性組成物には、塗布性を向上させる目的で界面活性剤を添加しても良い。このような界面活性剤は、フッ素系界面活性剤、シリコーン系界面活性剤、ノニオン系界面活性剤などが挙げられるが、特にこれらに限定されるものではない。前記界面活性剤は、単独で又は２種類以上を組み合わせて用いることができる。
これらの界面活性剤の中で、塗布性改善効果の高さからフッ素系界面活性剤が好ましい。フッ素系界面活性剤の具体例としては、商品名：エフトップ［登録商標］ＥＦ３０１、ＥＦ３０３、ＥＦ３５２（三菱マテリアル電子化成（株）（（株）トーケムプロダクツ）製）、商品名：メガファック［登録商標］Ｆ１７１、Ｆ１７３、Ｒ−３０、Ｒ−０８、Ｒ−９０、ＢＬ−２０、Ｆ−４８２（ＤＩＣ（株）（大日本インキ化学工業（株））製）、商品名：フロラードＦＣ４３０、ＦＣ４３１（住友スリーエム（株）製）、商品名：アサヒガード［登録商標］ＡＧ７１０、サーフロン［登録商標］Ｓ−３８２、ＳＣ１０１、ＳＣ１０２、ＳＣ１０３、ＳＣ１０４、ＳＣ１０５、ＳＣ１０６（旭硝子（株）製）等が挙げられるが、これらに限定されるものではない。
本発明の硬化性組成物における界面活性剤の添加量は、該硬化性組成物の固形分の含有量に基づいて、０．０００８〜４．５質量％、好ましくは０．０００８〜２．７質量％、より好ましくは０．０００８〜１．８質量％である。
【００９３】
本発明の硬化性組成物には、現像後の基板との密着性を向上させる目的で、密着促進剤を添加することができる。これらの密着促進剤としては、トリメチルクロロシラン、ジメチルビニルクロロシラン、メチルジフェニルクロロシラン、クロロメチルジメチルクロロシラン等のクロロシラン類、トリメチルメトキシシラン、ジメチルジエトキシシラン、メチルジメトキシシラン、ジメチルビニルエトキシシラン、ジフェニルジメトキシシラン、フェニルトリエトキシシラン等のアルコキシシラン類、ヘキサメチルジシラザン、Ｎ，Ｎ’−ビス（トリメチルシリル）ウレア、ジメチルトリメチルシリルアミン、トリメチルシリルイミダゾール等のシラザン類、ビニルトリクロロシラン、γ−クロロプロピルトリメトキシシラン、γ−アミノプロピルトリエトキシシラン、γ−メタクリロキシプロピルトリメトキシシラン、γ−グリシドキシプロピルトリメトキシシラン、γ−（Ｎ−ピペリジニル）プロピルトリメトキシシラン等のシラン類、ベンゾトリアゾール、ベンズイミダゾール、インダゾール、イミダゾール、２−メルカプトベンズイミダゾール、２−メルカプトベンゾチアゾール、２−メルカプトベンゾオキサゾール、ウラゾール、チオウラシル、メルカプトイミダゾール、メルカプトピリミジン等の複素環状化合物や、１，１−ジメチルウレア、１，３−ジメチルウレア等の尿素、またはチオ尿素化合物を挙げることができる。前記密着促進剤は、単独で又は２種類以上を組み合わせて用いることができる。
本発明の硬化性組成物における密着促進剤の添加量は、該硬化性組成物の固形分の含有量に基づいて、通常１８質量％以下、好ましくは０．０００８〜９質量％、より好ましくは０．０４〜９質量％である。
【００９４】
本発明の硬化性組成物は、増感剤を含んでいても良い。使用できる増感剤としては、アントラセン、フェノチアゼン、ぺリレン、チオキサントン、ベンゾフェノンチオキサントン等が挙げられる。更に、増感色素としては、チオピリリウム塩系色素、メロシアニン系色素、キノリン系色素、スチリルキノリン系色素、ケトクマリン系色素、チオキサンテン系色素、キサンテン系色素、オキソノール系色素、シアニン系色素、ローダミン系色素、ピリリウム塩系色素等が例示される。特に好ましいのは、アントラセン系の増感剤であり、カチオン硬化触媒（感放射性カチオン重合開始剤）と併用する事により、感度が飛躍的に向上すると共に、ラジカル重合開始機能も有しており、本発明のようにカチオン硬化システムとラジカル硬化システムを併用するハイブリッドタイプでは、触媒種をシンプルにできる。具体的なアントラセンの化合物としては、ジブトキシアントラセン、ジプロポキシアントラキノン等が有効である。
本発明の硬化性組成物における増感剤の添加量は、該硬化性組成物の固形分の含有量に基づいて、０．０１〜２０質量％、好ましくは０．０１〜１０質量％である。
【実施例】
【００９５】
各測定には、それぞれ以下の機器を使用した。
ＮＭＲ：日本電子株式会社製ＦＴ−ＮＭＲ（ＥＣＸ３００）
ＬＣ−ＭＳ：株式会社ウォーターズ製液体クロマトグラフ質量分析計（Ａｌｌｉａｎｃｅ−ＺＱ−ＬＣ−ＭＳ）
ＧＣ−ＭＳ：株式会社島津製作所製ガスクロマトグラフ質量分析計（ＧＣ−ＭＳ ＱＰ５０５０Ａ）
ＴＯＦ―ＭＳ（ＭＡＬＤＩ）：ブルカーダルトニクス株式会社製ＭＡＬＤＩ−ＴＯＦ質量分析装置（ａｕｔｏｆｌｅｘＩＩＩ）
粘度測定：株式会社トキメック製Ｅ型粘度計（ＶＩＳＣＯＮＩＣ ＥＤ型）
透過率測定：株式会社島津製作所製紫外・可視・近赤外分光光度計（ＵＶ−３６００）
曲げ試験：株式会社島津製作所製精密万能試験機（ＡＧＳ−Ｘ シリーズ）
線膨張率、ガラス転移温度測定：株式会社ティー・エイ・インスツルメント製熱機械測定装置（ＴＭＡ Ｑ４００）
以下のエポキシ化合物を準備した。
〔エポキシ化合物の準備〕
合成例１
ビス（２，２−ビス（２，３−エポキシプロピルオキシメチル）ブチル）−４，５−エポキシシクロヘキサン−１，２−ジカルボン酸エステルの合成
ディーン・スターク装置、冷却器をつけた反応器にシス−４−シクロヘキセン−１，２−ジカルボン酸無水物１０ｇ、パラトルエンスルホン酸・一水和物１．２ｇ、トルエン１００ｍＬ、トリメチロールプロパンジアリルエーテル（９０％）３４ｇを加え、還流温度で１５時間反応させた。反応終了後、重曹水洗浄、水洗浄を行い、濃縮し、シリカゲルクロマトグラフィー（ヘキサン：酢酸エチル＝８０：２０）で精製し、ビス（２，２−ビス（アリルオキシメチル）ブチル）−４，５−エポキシシクロヘキサン−１，２−ジカルボン酸エステル３８ｇを淡黄色液体として得た。
Ｈ−ＮＭＲ（３００ＭＨｚ、ＣＤＣｌ3）：δ＝５．９２〜５．８０（ｍ、４Ｈ）、５．６６（ｓ、２Ｈ）、５．２７〜５．１１（ｍ、８Ｈ）、４．１２〜３．９８（ｍ、４Ｈ）、３．９３〜３．９１（ｍ、８Ｈ）、３．３０（ｓ、８Ｈ）、３．０３（ｍ、２Ｈ）、２．５６〜２．３５（ｍ、４Ｈ）、１．４６〜１．３９（ｑ、４Ｈ）、０．８７〜０．８２（ｔ、６Ｈ）
ＧＣ−ＭＳ（ＣＩ）：ｍ／ｚ＝５６３（Ｍ＋１）。【００９６】
反応器にビス（２，２−ビス（アリルオキシメチル）ブチル）−４，５−エポキシシクロヘキサン−１，２−ジカルボン酸エステル３５ｇ、クロロホルム３００ｍＬ、メタクロロ過安息香酸８６ｇを加え、２日間反応させた。反応終了後、チオ硫酸ナトリウム水溶液でクエンチし、重曹水を加えて、抽出した。有機層を溶媒留去して粗物を得た。シリカゲルクロマトグラフィー（ヘキサン：酢酸エチル＝５０：５０→１０：９０）にて精製し、淡黄色液体３２ｇを得た。
得られた化合物は、母核に対応する式（４−３）と置換基に対応する式（２−１）の組み合わせに相当するビス（２，２−ビス（２，３−エポキシプロピルオキシメチル）ブチル）−４，５−エポキシシクロヘキサン−１，２−ジカルボン酸エステルであった。
【化４４】
2012128325.tif 000046
粘度は２５℃で２８６７ｍＰａ・ｓであった。このエポキシ化合物を（ｉ−１）とした。
Ｈ−ＮＭＲ（３００ＭＨｚ、ＣＤＣｌ3）：δ＝４．１１〜３．９８（ｍ、４Ｈ）、３．７４〜３．６８（ｍ、４Ｈ）、３．４２〜３．３０（ｍ、１２Ｈ）、３．２３（ｓ、２Ｈ）、３．１３〜３．０８（ｍ、４Ｈ）、２．９２〜２．８９（ｍ、２Ｈ）、２．７９〜２．７６（ｍ、４Ｈ）、２．５９〜２．５６（ｍ、４Ｈ）、２．３５〜２．２２（ｍ、４Ｈ）、１．４６〜１．３９（ｑ、４Ｈ）、０．８８〜０．８３（ｔ、６Ｈ）
ＧＣ−ＭＳ（ＣＩ）：ｍ／ｚ＝６４３（Ｍ＋１）。【００９７】
合成例２
ビス（３−（２，３−エポキシプロピルオキシ）−２，２−ビス（２，３−エポキシプロピルオキシメチル）プロピル）−４，５−エポキシシクロヘキサン−１，２−ジカルボン酸エステルの合成
ディーン・スターク装置、冷却器をつけた反応器にシス−４−シクロヘキセン−１，２−ジカルボン酸無水物８．０ｇ、パラトルエンスルホン酸・一水和物２．０ｇ、トルエン１５０ｍＬ、ペンタエリスリトールトリアリルエーテル（７０％）３９ｇを加え、還流温度で３５時間反応させた。反応終了後、重曹水洗浄、水洗浄を行い、濃縮し、シリカゲルクロマトグラフィー（ヘキサン：酢酸エチル＝９０：１０）で精製し、ビス（３−（アリルオキシ）２，２−ビス（アリルオキシメチル）プロピル）−４，５−エポキシシクロヘキサン−１，２−ジカルボン酸エステル１７ｇを無色液体として得た。
Ｈ−ＮＭＲ（３００ＭＨｚ、ＣＤＣｌ3）：δ＝５．９２〜５．７９（ｍ、６Ｈ）、５．６６（ｓ、２Ｈ）、５．２６〜５．１１（ｍ、１２Ｈ）、４．２５〜４．１０（ｑ、４Ｈ）、３．９４〜３．９１（ｍ、１２Ｈ）、３．４９（ｓ、１２Ｈ）、３．０３（ｍ、２Ｈ）、２．６１〜２．５４（ｍ、２Ｈ）、２．３９〜２．３１（ｍ、２Ｈ）
ＧＣ−ＭＳ（ＣＩ）：ｍ／ｚ＝６４７（Ｍ＋１）。【００９８】
反応器にビス（３−（アリルオキシ）２，２−ビス（アリルオキシメチル）プロピル）−４，５−エポキシシクロヘキサン−１，２−ジカルボン酸エステル１６ｇ、クロロホルム５００ｍＬ、メタクロロ過安息香酸６０ｇを加え、５日間反応させた。反応終了後、チオ硫酸ナトリウム水溶液でクエンチし、重曹水を加えて、抽出し、有機層を溶媒留去して粗物を得た。シリカゲルクロマトグラフィー（酢酸エチル＝１００）にて精製し、無色液体２２ｇを得た。
得られた化合物は母核に対応する式（４−３）と置換基に対応する式（２−２）の組み合わせに相当するビス（３−（２，３−エポキシプロピルオキシ）−２，２−ビス（２，３−エポキシプロピルオキシメチル）プロピル）−４，５−エポキシシクロヘキサン−１，２−ジカルボン酸エステルであった。
【化４５】
2012128325.tif 000047
粘度は２５℃で１５８０８ｍＰａ・ｓであった。このエポキシ化合物を（ｉ−２）とした。
Ｈ−ＮＭＲ（３００ＭＨｚ、ＣＤＣｌ3）：δ＝４．２２〜４．１０（ｑ、４Ｈ）、３．７４〜３．６９（ｍ、６Ｈ）、３．５３〜３．４４（ｍ、１２Ｈ）、３．３６〜３．３１（ｍ、６Ｈ）、３．２４（ｓ、２Ｈ）、３．１３〜３．０８（ｍ、６Ｈ）、２．９３〜２．８９（ｍ、２Ｈ）、２．７８〜２．７５（ｔ、６Ｈ）、２．５９〜２．５６（ｍ、６Ｈ）、２．３２〜２．２４（ｍ、４Ｈ）
ＬＣ−ＭＳ（ＥＳＩ）：ｍ／ｚ＝７５９（Ｍ＋１）。【００９９】
合成例３
トリス（２，２−ビス（２，３−エポキシプロピルオキシメチル）ブチル）−１，２，３−プロパントリカルボン酸エステルの合成
ディーン・スターク装置、冷却器をつけた反応器にプロパン−１，２，３−トリカルボン酸１２ｇ、パラトルエンスルホン酸・一水和物２．６ｇ、トルエン２００ｍＬ、トリメチロールプロパンジアリルエーテル（９０％）４９ｇを加え、還流温度で２４時間反応させた。反応終了後、重曹水洗浄、水洗浄を行い、濃縮し、シリカゲルクロマトグラフィー（ヘキサン：酢酸エチル＝８０：２０）で精製し、トリス（２，２−ビス（アリルオキシメチル）ブチル）−１，２，３−プロパントリカルボン酸エステル４６ｇを黄色液体として得た。
Ｈ−ＮＭＲ（３００ＭＨｚ、ＣＤＣｌ3）：δ＝５．９２〜５．７９（ｍ、６Ｈ）、５．２７〜５．１２（ｍ、１２Ｈ）、４．０６〜４．０５（ｍ、６Ｈ）、３．９３〜３．９１（ｍ、１２Ｈ）、３．３０〜３．２３（ｍ、１３Ｈ）、２．８２〜２．７４（ｍ、４Ｈ）、１．４７〜１．３９（ｑ、６Ｈ）、０．８７〜０．８２（ｔ、９Ｈ）
ＧＣ−ＭＳ（ＣＩ）：ｍ／ｚ＝７６６（Ｍ＋１）。【０１００】
反応器にトリス（２，２−ビス（アリルオキシメチル）ブチル）−１，２，３−プロパントリカルボン酸エステル４５ｇ、クロロホルム６００ｍＬ、メタクロロ過安息香酸８７ｇを加え、４日間反応させた。反応終了後、チオ硫酸ナトリウム水溶液でクエンチし、重曹水を加えて、抽出し、有機層を溶媒留去して粗物を得た。シリカゲルクロマトグラフィー（ヘキサン：酢酸エチル＝７０：３０）にて精製し、無色液体２２ｇを得た。
得られた化合物は母核に対応する式（６−１）と置換基に対応する式（２−１）の組み合わせに相当するトリス（２，２−ビス（２，３−エポキシプロピルオキシメチル）ブチル）−１，２，３−プロパントリカルボン酸エステルであった。粘度は２５℃で５４２１ｍＰａ・ｓであった。このエポキシ化合物を（ｉ−３）とした。
【化４６】
2012128325.tif 000048
Ｈ−ＮＭＲ（３００ＭＨｚ、ＣＤＣｌ3）：δ＝４．０５〜４．０４（ｍ、６Ｈ）、３．７３〜３．６８（ｍ、６Ｈ）、３．４２〜３．２４（ｍ、１９Ｈ）、３．１２〜３．１０（ｍ、６Ｈ）、２．８３〜２．８０（ｄ、２Ｈ）、２．７８〜２．７５（ｍ、６Ｈ）、２．６５〜２．６３（ｄ、２Ｈ）、２．５９〜２．５６（ｍ、６Ｈ）、１．４６〜１．３９（ｑ、６Ｈ）、０．８８〜０．８３（ｔ、９Ｈ）
ＬＣ−ＭＳ（ＥＳＩ）：ｍ／ｚ＝８６１（Ｍ＋１）。【０１０１】
合成例４
テトラ（２，２−ビス（２，３−エポキシプロピルオキシメチル）ブチル）−１，２，３，４−ブタンテトラカルボン酸エステルの合成
ディーン・スターク装置、冷却器をつけた反応器にブタン−１，２，３，４−テトラカルボン酸二無水物７ｇ、パラトルエンスルホン酸・一水和物０．７ｇ、トルエン１５０ｍＬ、トリメチロールプロパンジアリルエーテル（９０％）３５ｇを加え、還流温度で５１時間反応させた。反応終了後、重曹水洗浄、水洗浄を行い、濃縮し、シリカゲルクロマトグラフィー（ヘキサン：酢酸エチル＝９０：１０）で精製し、テトラ（２，２−ビス（アリルオキシメチル）ブチル）−１，２，３，４−ブタンテトラカルボン酸エステル２０ｇを黄色液体として得た。
Ｈ−ＮＭＲ（３００ＭＨｚ、ＣＤＣｌ3）：δ＝５．９２〜５．７９（ｍ、８Ｈ）、５．２７〜５．１２（ｍ、１６Ｈ）、４．１３〜４．００（ｍ、８Ｈ）、３．９５〜３．９１（ｍ、１６Ｈ）、３．３２〜３．３０（ｍ、１８Ｈ）、２．８５〜２．７６（ｍ、２Ｈ）、２．４０〜２．３５（ｍ、２Ｈ）、１．４５〜１．４１（ｍ、８Ｈ）、０．８７〜０．８１（ｍ、１２Ｈ）
ＴＯＦ−ＭＳ（ＭＡＬＤＩ）：ｍ／ｚ＝１０４２（Ｍ＋Ｎａ）。【０１０２】
反応器にテトラ（２，２−ビス（アリルオキシメチル）ブチル）−１，２，３，４−ブタンテトラカルボン酸エステル１９ｇ、クロロホルム５００ｍＬ、メタクロロ過安息香酸４２ｇを加え、９日間反応させた。反応終了後、チオ硫酸ナトリウム水溶液でクエンチし、重曹水を加えて、抽出した。有機層を溶媒留去して粗物を得た。シリカゲルクロマトグラフィー（ヘキサン：酢酸エチル＝２０：８０）にて精製し、濃縮した後、トルエン１７０ｇ、活性炭３．４ｇを加え、３時間撹拌した。活性炭をろ過し、溶媒留去して淡黄色液体１６ｇを得た。
得られた化合物は母核に対応する式（６−２）と置換基に対応する式（２−１）の組み合わせに相当するテトラ（２，２−ビス（２，３−エポキシプロピルオキシメチル）ブチル）−１，２，３，４−ブタンテトラカルボン酸エステルであった。
【化４７】
2012128325.tif 000049
粘度は２５℃で１２１８６ｍＰａ・ｓであった。このエポキシ化合物を（ｉ−４）とした。
Ｈ−ＮＭＲ（３００ＭＨｚ、ＣＤＣｌ3）：δ＝４．１５〜３．９７（ｍ、８Ｈ）、３．７２〜３．６８（ｄ、８Ｈ）、３．４２〜３．３２（ｍ、２６Ｈ）、３．１３〜３．０９（ｍ、８Ｈ）、２．８５〜２．８２（ｍ、２Ｈ）、２．７８〜２．７５（ｍ、８Ｈ）、２．５９〜２．５６（ｍ、８Ｈ）、２．４５〜２．３９（ｍ、２Ｈ）、１．４５〜１．４１（ｍ、８Ｈ）、０．８８〜０．８２（ｍ、１２Ｈ）
ＴＯＦ−ＭＳ（ＭＡＬＤＩ）：ｍ／ｚ＝１１７０（Ｍ＋Ｎａ）。【０１０３】
合成例５
１，３，５−トリス［２―〔２，２−ビス（２，３−エポキシプロピルオキシメチル）ブチルオキシ〕カルボニルエチル］イソシアヌレートの合成
反応器にトリメチロールプロパンジアリルエーテル４５ｇ、ジクロロメタン３６０ｍＬ、４−ジメチルアミノピリジン２３ｇ、１−エチル−３−（３−ジメチルアミノプロピル）カルボジイミド塩酸塩３６ｇ、イソシアヌル酸トリス（２−カルボキシエチル）１８ｇを加え、室温で３日反応させた。反応終了後、有機層を塩酸、重曹水で洗浄し、濃縮した。シリカゲルクロマトグラフィー（ヘキサン：酢酸エチル＝８０：２０→５０：５０）で精製し、１，３，５−トリス［２−〔２，２−ビス（２，３−プロペニルオキシメチル）ブチルオキシ〕カルボニルエチル］イソシアヌレート２７ｇを無色液体として得た。
Ｈ−ＮＭＲ（３００ＭＨｚ、ＣＤＣｌ３）：δ=５．９３〜５．８０（ｍ、６Ｈ）、５．２８〜５．１２（ｍ、１２Ｈ）、４．２１〜４．１１（ｍ、６Ｈ）、４．０１（ｓ、６Ｈ）、３．９５〜３．９２（ｍ、１２Ｈ）、３．３１（ｓ、１２Ｈ）、２．７０〜２．６５（ｍ、６Ｈ）、１．４７〜１．４０（ｍ、６Ｈ）、０．８８〜０．８３（ｍ、９Ｈ）
ＬＣ−ＭＳ（ＥＳＩ）：ｍ／ｚ＝９３５（Ｍ＋１）。【０１０４】
反応器に１，３，５−トリス［２−〔２，２−ビス（２，３−プロペニルオキシメチル）ブチルオキシ〕カルボニルエチル］イソシアヌレート２７ｇ、クロロホルム５３０ｍＬ、メタクロロ過安息香酸５０ｇを加え、室温で３日間反応させた。反応終了後、チオ硫酸ナトリウム水溶液でクエンチし、重曹水、水で洗浄した。有機層を溶媒留去して粗物を得た。シリカゲルクロマトグラフィー（ヘキサン：酢酸エチル＝４０：６０→０：１００）にて精製し、濃縮した後、トルエン２５０ｍＬ、活性炭５ｇを加え、撹拌した。活性炭をろ過し、溶媒留去して無色液体２３ｇを得た。
得られた化合物は母核に対応する式（５−２）と置換基に対応する式（２−１）の組み合わせに相当する１，３，５−トリス［２−〔２，２−ビス（２，３−エポキシプロピルオキシメチル）ブチルオキシ〕カルボニルエチル］イソシアヌレートであった。
【化４８】
2012128325.tif 000050
粘度は３０℃で１４４６４ｍＰａ・ｓであった。このエポキシ化合物を（ｉ−５）とした。
Ｈ−ＮＭＲ（３００ＭＨｚ、ＣＤＣｌ３）：δ=４．２０〜４．１６（ｍ、６Ｈ）、４．０６（ｓ、６Ｈ）、３．７３〜３．６７（ｍ、６Ｈ）、３．４４〜３．３１（ｍ、１８Ｈ）、３．１４〜３．０８（ｍ、６Ｈ）、２．７９〜２．７６（ｍ、６Ｈ）、２．７１〜２．６６（ｍ、６Ｈ）、２．５９〜２．５７（ｍ、６Ｈ）、１．４７〜１．４０（ｍ、６Ｈ）、０．８９〜０．８４（ｍ、６Ｈ）
ＭＡＬＤＩ−ＴＯＦＭＳ：ｍ／ｚ＝１０５２．８２（Ｍ＋Ｎａ）【０１０５】
合成例６
１，３，５−トリス[２―〔２，２−ビス（２，３−エポキシプロピルオキシメチル）−３−（２，３−エポキシプロピルオキシ）プロピルオキシ〕カルボニルエチル]イソシアヌレートの合成
反応器にペンタエリスリトール５６ｇ、ジクロロメタン４００ｍＬ、４−ジメチルアミノピリジン２９ｇ、１−エチル−３−（３−ジメチルアミノプロピル）カルボジイミド塩酸塩４６ｇ、イソシアヌル酸トリス（２−カルボキシエチル）２５ｇを加え、室温で一晩反応させた。反応終了後、有機層を塩酸、重曹水で洗浄し、濃縮した。シリカゲルクロマトグラフィー（ヘキサン：酢酸エチル＝９０：１０→８０：２０→６０：４０）で精製し、１，３，５−トリス[２―〔２，２−ビス（２，３−プロペニルオキシメチル）−３−（２，３−プロペニルオキシ）プロピルオキシ〕カルボニルエチル]イソシアヌレート２４ｇを無色液体として得た。
Ｈ−ＮＭＲ（３００ＭＨｚ、ＣＤＣｌ３）：δ=５．９２〜５．７９（ｍ、９Ｈ）、５．２７〜５．１２（ｍ、１８Ｈ）、４．１８（ｍ、１２Ｈ）、３．９５〜３．９２（ｍ、１８Ｈ）、３．４３（ｓ、１８Ｈ）、２．７０〜２．６５（ｍ、６Ｈ）
ＴＯＦ−ＭＳ（ＭＡＬＤＩ）：ｍ／ｚ＝１０８２．４３（Ｍ＋Ｎａ）【０１０６】
反応器に１，３，５−トリス[２―〔２，２−ビス（２，３−プロペニルオキシメチル）−３−（２，３−プロペニルオキシ）プロピルオキシ〕カルボニルエチル]イソシアヌレート２３ｇ、クロロホルム１Ｌ、メタクロロ過安息香酸６３ｇを加え、室温で６日間反応させた。反応終了後、チオ硫酸ナトリウム水溶液でクエンチし、重曹水、水で洗浄した。有機層を溶媒留去して粗物を得た。シリカゲルクロマトグラフィー（ヘキサン：酢酸エチル＝２０：８０→０：１００）にて精製し、濃縮した後、トルエン５００ｍＬ、活性炭４ｇを加え、撹拌した。活性炭をろ過し、溶媒留去して無色液体３３ｇを得た。
得られた化合物は母核に対応する式（５−２）と置換基に対応する式（２−２）の組み合わせに相当する１，３，５−トリス[２―〔２，２−ビス（２，３−エポキシプロピルオキシメチル）−３−（２，３−エポキシプロピルオキシ）プロピルオキシ〕カルボニルエチル]イソシアヌレートであった。
【化４９】
2012128325.tif 000051
粘度は３０℃で１５４６２ｍＰａ・ｓであった。このエポキシ化合物を（ｉ−６）とした。
Ｈ−ＮＭＲ（３００ＭＨｚ、ＣＤＣｌ３）：δ=４．２０〜４．１５（ｍ、１２Ｈ）、３．７４〜３．３１（ｍ、３６Ｈ）、３．１２〜３．０８（ｍ、９Ｈ）、２．７９〜２．５７（ｍ、２４Ｈ）
ＴＯＦ−ＭＳ（ＭＡＬＤＩ）：ｍ／ｚ＝１２２６．５２（Ｍ＋Ｎａ）【０１０７】
合成例７
１，３，５−トリス[２―〔１−（２，３−エポキシプロピルオキシメチル）−２−（２，３−エポキシプロピルオキシ）エチルオキシ〕カルボニルエチル]イソシアヌレートの合成
反応器にイソシアヌル酸トリス（２−カルボキシエチル）５５ｇ、Ｎ，Ｎ−ジメチルホルムアミド１７０ｍＬを加え、溶解を確認した後、塩化チオニル６３ｇを滴下した。室温で１時間撹拌し、析出した固体をろ過、クロロホルムで洗浄、乾燥し、１，３，５−トリス（２−クロロホルミルエチル）イソシアヌレート５４ｇを白色固体として得た。
反応器にクロロホルム１００ｍＬ、グリセロールーα、α´―ジアリルエーテル３７ｇ、ピリジン１７ｇを加えた後、撹拌し、１，３，５−トリス（２−クロロホルミルエチル）イソシアヌレート２０ｇを少しずつ加えた。６５℃で３時間反応させた。溶媒留去後、析出した塩をろ過で除き、ろ液にクロロホルムを加え、水で洗浄した。有機層を濃縮後、シリカゲルクロマトグラフィー（ヘキサン：酢酸エチル＝７０：３０→５０：５０）にて精製し、１，３，５−トリス[２―〔１−（２，３−プロペニルオキシメチル）−２−（２，３−プロペニルオキシ）エチルオキシ〕カルボニルエチル]イソシアヌレート２７ｇを無色液体として得た。
Ｈ−ＮＭＲ（３００ＭＨｚ、ＣＤＣｌ３）：δ=５．９４〜５．８０（ｍ、６Ｈ）、５．２９〜５．１２（ｍ、１５Ｈ）、４．２０〜４．１６（ｍ、６Ｈ）、４．０４〜３．９８（ｍ、１２Ｈ）、３．６０〜３．５８（ｄ、１２Ｈ）、２．７４〜２．６９（ｔ、６Ｈ）【０１０８】
反応器に１，３，５−トリス[２―〔１−（２，３−プロペニルオキシメチル）−２−（２，３−プロペニルオキシ）エチルオキシ〕カルボニルエチル]イソシアヌレート２７ｇ、クロロホルム１Ｌ、メタクロロ過安息香酸５９ｇを加え、室温で４日間反応させた。反応終了後、チオ硫酸ナトリウム水溶液でクエンチし、重曹水、水で洗浄した。有機層を溶媒留去して粗物を得た。シリカゲルクロマトグラフィー（ヘキサン：酢酸エチル＝７０：３０→５０：５０→３０：７０→１０：９０→０：１００）にて精製し、濃縮した後、トルエン１２０ｍＬ、活性炭２ｇを加え、撹拌した。活性炭をろ過し、溶媒留去して無色液体１２ｇを得た。
得られた化合物は母核に対応する式（５−２）と置換基に対応する式（２−３）の組み合わせに相当する１，３，５−トリス[２―〔１−（２，３−エポキシプロピルオキシメチル）−２−（２，３−エポキシプロピルオキシ）エチルオキシ〕カルボニルエチル]イソシアヌレートであった。
【化５０】
2012128325.tif 000052
粘度は３０℃で１８０６１ｍＰａ・ｓであった。このエポキシ化合物を（ｉ−７）とした。
Ｈ−ＮＭＲ（３００ＭＨｚ、ＣＤＣｌ３）：δ=５．１５〜５．１２（ｍ、３Ｈ）、４．２１〜４．１６（ｍ、６Ｈ）、３．８３〜３．３５（ｍ、２４Ｈ）、３．１４〜３．１３（ｍ、６Ｈ）、２．８０〜２．５８（ｍ、１８Ｈ）
ＬＣ−ＭＳ（ＥＳＩ）：ｍ／ｚ＝９０５（Ｍ＋Ｈ）【０１０９】
合成例８
１，３，５−トリス〔２，３−ビス（２，３−エポキシプロピルオキシ）プロピル〕イソシアヌレートの合成
反応器にイソシアヌル酸３０ｇ、テトラメチルアンモニウムクロライド５ｇ、１，３−ジメチルー２−イミダゾリジノン３００mＬ、アリルグリシジルエーテル９５ｇを加え、１００℃で５時間反応させた。反応終了後、酢酸エチルで抽出し、有機層を重曹水で洗浄し、濃縮した。シリカゲルクロマトグラフィー（ヘキサン：酢酸エチル＝３０：７０）で精製し、１，３，５−トリス〔２−ヒドロキシ−３−（２，３−プロペニルオキシ）プロピル〕イソシアヌレート３７ｇを無色液体として得た。
Ｈ−ＮＭＲ（３００ＭＨｚ、ＣＤＣｌ３）：δ=５．９４〜５．８５（ｍ、３Ｈ）、５．３１〜５．１８（ｍ、６Ｈ）、４．２７〜３．９３（ｍ、１５Ｈ）、３．５７〜３．４５（ｍ、６Ｈ）、２．６７〜２．６５（ｍ、３Ｈ）
ＧＣ−ＭＳ（ＣＩ）：ｍ／ｚ＝４７１（Ｍ）【０１１０】
反応器に水素化ナトリウム１１ｇ、ジメチルホルムアミド７００mＬを加え、０℃で撹拌しながら、１，３，５−トリス〔２−ヒドロキシ−３−（２，３−プロペニルオキシ）プロピル〕イソシアヌレート３５ｇ、アリルブロマイド５４ｇを滴下し、室温で１日間反応させた。反応終了後、水でクエンチ、トルエンで抽出し、有機層をブラインで洗浄し、濃縮した。シリカゲルクロマトグラフィー（ヘキサン：酢酸エチル＝８０：２０→５０：５０）で精製し、１，３，５−トリス〔２，３−ビス（２，３−プロペニルオキシ）プロピル〕イソシアヌレート１３ｇを無色液体として得た。
Ｈ−ＮＭＲ（３００ＭＨｚ、ＣＤＣｌ３）：δ=５．９４〜５．７９（ｍ、６Ｈ）、５．２７〜５．１１（ｍ、１２Ｈ）、４．１９〜３．９４（ｍ、１８Ｈ）、３．８６〜３．８３（ｍ、３Ｈ）、３．５２〜３．５１（ｍ、６Ｈ）
ＧＣ−ＭＳ（ＣＩ）：ｍ／ｚ＝５９２（Ｍ＋２）【０１１１】
反応器に１，３，５−トリス〔２，３−ビス（２，３−プロペニルオキシ）プロピル〕イソシアヌレート２１ｇ、クロロホルム６３０ｍＬ、メタクロロ過安息香酸５９ｇを加え、室温で４日間反応させた。反応終了後、チオ硫酸ナトリウム水溶液でクエンチし、重曹水、水で洗浄した。有機層を溶媒留去して粗物を得た。シリカゲルクロマトグラフィー（ヘキサン：酢酸エチル＝２０：８０）にて精製し、濃縮した後、トルエン３２０ｍＬ、活性炭７ｇを加え、撹拌した。活性炭をろ過し、溶媒留去して無色液体３０ｇを得た。
得られた化合物は母核に対応する式（５−６）と置換基に対応する式（２−４）の組み合わせに相当する１，３，５−トリス〔２，３−ビス（２，３−エポキシプロピルオキシ）プロピル〕イソシアヌレートであった。
【化５１】
2012128325.tif 000053
粘度は２５℃で１７０１１ｍＰａ・ｓであった。このエポキシ化合物を（ｉ−８）とした。
Ｈ−ＮＭＲ（３００ＭＨｚ、ＣＤＣｌ３）：δ=４．０９〜３．７６（ｍ、１５Ｈ）、３．６６〜３．３２（ｍ、１２Ｈ）、３．１６〜３．０８（ｍ、６Ｈ）、２．７９〜２．７１（ｍ、６Ｈ）、２．６２〜２．５７（ｍ、６Ｈ）
ＬＣ−ＭＳ（ＥＳＩ）：ｍ／ｚ＝６８８（Ｍ＋１）。【０１１２】
合成例９
ビス（２，２−ビス（２，３−エポキシプロピルオキシメチル）ブチル）−アダマンタン−１，３−ジカルボン酸エステルの合成
反応器に１，３−アダマンタンジカルボン酸２０ｇ、メタノール２００ｇ、濃硫酸０．８ｇを加え、還流温度で２時間反応させた。反応液を濃縮し、トルエン２００ｍＬを加え、重曹水、続いて水で洗浄した。有機層を濃縮し、シリカゲルクロマトグラフィー（ヘキサン：酢酸エチル＝３：１）で精製し、１，３−アダマンタンジカルボン酸メチルエステル２１ｇを白色固体として得た。
Ｈ−ＮＭＲ（３００ＭＨｚ、ＣＤＣｌ３）：δ=３．６６（ｓ、６Ｈ）、２．１５〜１．６８（ｍ、１４Ｈ）
ＧＣ−ＭＳ（ＣＩ）：ｍ／ｚ＝２５３（Ｍ＋Ｈ）【０１１３】
反応器に１，３−アダマンタンジカルボン酸メチルエステル２０ｇ、パラトルエンスルホン酸水和物１２ｇ、トルエン２００ｍＬ、トリメチロールプロパンジアリルエーテル（９０％）７０ｇを加え、還流温度で２６日間反応させた。反応液を濃縮し、重曹水、水酸化ナトリウム水溶液で洗浄した。有機層を濃縮し、シリカゲルクロマトグラフィー（ヘキサン：酢酸エチル＝１００：０→９５：５→８０：２０）にて精製し、ビス（２，２−ビス（プロペニルオキシメチル）ブチル）−アダマンタン−１，３−ジカルボン酸エステル１４ｇを褐色液体として得た。
Ｈ−ＮＭＲ（３００ＭＨｚ、ＣＤＣｌ３）：δ=５．９１〜５．８２（ｍ、４Ｈ）、５．２７〜５．１３（ｍ、８Ｈ）、３．９７（ｓ、４Ｈ）、３．９４〜３．９２（ｍ、８Ｈ）、３．３２（ｓ、８Ｈ）、２．１６〜１．６９（ｍ、１４Ｈ）、１．４６〜１．４３（ｑ、４Ｈ）、０．８８〜０．８３（ｔ、６Ｈ）
ＧＣ−ＭＳ（ＣＩ）：ｍ／ｚ＝６１８（Ｍ＋Ｈ）【０１１４】
反応器にビス（２，２−ビス（プロペニルオキシメチル）ブチル）−アダマンタン−１，３−ジカルボン酸エステル１３ｇ、クロロホルム５００ｍＬ、メタクロロ過安息香酸４７ｇを加え、室温で３日間反応させた。反応終了後、チオ硫酸ナトリウム水溶液でクエンチし、重曹水、水で洗浄した。有機層を溶媒留去して粗物を得た。シリカゲルクロマトグラフィー（ヘキサン：酢酸エチル＝７０：３０→５０：５０→３０：７０→１０：９０）にて精製し、濃縮した後、トルエン１３０ｍＬ、活性炭３ｇを加え、撹拌した。活性炭をろ過し、溶媒留去して淡黄色液体９ｇを得た。
得られた化合物は母核に対応する式（４−１）と置換基に対応する式（２−１）の組み合わせに相当するビス（２，２−ビス（２，３−エポキシプロピルオキシメチル）ブチル）−アダマンタン−１，３−ジカルボン酸エステルであった。
【化５２】
2012128325.tif 000054
粘度は２５℃で２６０９ｍＰａ・ｓであった。このエポキシ化合物を（ｉ−９）とした。
Ｈ−ＮＭＲ（３００ＭＨｚ、ＣＤＣｌ３）：δ=４．００（ｓ、４Ｈ）、３．７２〜３．６７（ｍ、４Ｈ）、３．４４〜３．３２（ｍ、１２Ｈ）、３．１０（ｓ、４Ｈ）、２．７９〜２．７６（ｍ、４Ｈ）、２．５９〜２．５７（ｍ、４Ｈ）、２．０２〜１．６９（ｍ、１４Ｈ）、１．４６〜１．４３（ｑ、６Ｈ）、０．８９〜０．８３（ｔ、４Ｈ）
ＬＣ−ＭＳ（ＥＳＩ）：ｍ／ｚ＝６８２（Ｍ＋Ｈ）【０１１５】
比較合成例１
ビス（２，３−エポキシプロピル）−４，５−エポキシシクロヘキサン−１，２−ジカルボン酸エステルの合成
反応器にシス−４−シクロヘキセン−１，２−ジカルボン酸１５ｇ、炭酸カリウム３７ｇ、ジメチルホルムアミド２５５ｍＬ、アリルブロミド３２ｇを加え、室温で１５時間反応させた。反応終了後、ろ過し、トルエンと水を加え、抽出した。水洗浄、濃縮したあと、シリカゲルクロマトグラフィー（ヘキサン：酢酸エチル＝７５：２５）で精製し、ビス（２−プロペニル）−４−シクロヘキセン−１，２−ジカルボン酸エステル２１ｇを淡黄色液体として得た。
Ｈ−ＮＭＲ（３００ＭＨｚ、ＣＤＣｌ3）：δ＝５．９６〜５．８２（ｍ、２Ｈ）、５．６８〜５．６７（ｍ、２Ｈ）、５．３３〜５．１９（ｍ、４Ｈ）、４．６０〜４．５８（ｍ、４Ｈ）、３．１１〜３．０７（ｍ、２Ｈ）、２．６２〜２．５５（ｍ、２Ｈ）、２．４１〜２．３３（ｍ、２Ｈ）
ＧＣ−ＭＳ（ＣＩ）：ｍ／ｚ＝２５０（Ｍ）。【０１１６】
反応器にビス（２−プロペニル）−４−シクロヘキセン−１，２−ジカルボン酸エステル２１ｇ、クロロホルム３００ｍＬを加え、０−１０℃に冷却後、メタクロロ過安息香酸８７ｇを加え、室温まで昇温し、５日間反応させた。反応終了後、チオ硫酸ナトリウム水溶液でクエンチし、重曹水を加えて、抽出した。有機層を重曹水洗浄、水洗浄し、乾燥、溶媒留去して粗物を得た。シリカゲルクロマトグラフィー（ヘキサン：酢酸エチル＝５０：５０→１０：９０）にて精製して無色液体２０ｇを得た。
得られた化合物はビス（２，３−エポキシプロピル）−４，５−エポキシシクロヘキサン−１，２−ジカルボン酸エステルであった。
【化５３】
2012128325.tif 000055
粘度は２５℃で１９９２ｍＰａ・ｓであった。このエポキシ化合物を（ｉ−１０）とした。
Ｈ−ＮＭＲ（３００ＭＨｚ、ＣＤＣｌ3）：δ＝４．５１〜４．４１（ｍ、２Ｈ）、３．９６〜３．８４（ｍ、２Ｈ）、３．２５〜３．１９（ｍ、４Ｈ）、３．０１〜２．９８（ｍ、２Ｈ）、２．８４〜２．８１（ｍ、２Ｈ）、２．６６〜２．６１（ｍ、２Ｈ）、２．２７〜２．２０（ｍ、４Ｈ）、
ＧＣ−ＭＳ（ＣＩ）：ｍ／ｚ＝２９８（Ｍ）。【０１１７】
比較合成例２
テトラ（２，３−エポキシプロピル）−１，２，３，４−ブタンテトラカルボン酸エステルの合成
反応器に１，２，３，４−ブタンテトラカルボン酸５３ｇ、炭酸カリウム１５５ｇ、Ｎ，Ｎ−ジメチルホルムアミド８９２ｍＬ、アリルブロミド１７７ｇを加え、６８度で１１時間反応させた。反応終了後、トルエンと共に水洗浄を行い、濃縮し、シリカゲルクロマトグラフィー（ヘキサン：酢酸エチル＝８０：２０）で精製し、テトラ（２−プロペニル）−１，２，３，４−ブタンテトラカルボン酸エステル７１ｇを淡黄色液体として得た。
Ｈ−ＮＭＲ（３００ＭＨｚ、ＣＤＣｌ3）：δ＝５．９４〜５．８２（ｍ、４Ｈ）、５．３５〜５．２２（ｍ、８Ｈ）、４．６１〜４．５８（ｍ、８Ｈ）、３．４１〜３．３７（ｍ、２Ｈ）、２．９０〜２．８１（ｍ、２Ｈ）、２．５０〜２．４３（ｍ、２Ｈ）、
ＧＣ−ＭＳ（ＣＩ）：ｍ／ｚ＝３９５（Ｍ＋Ｈ）、【０１１８】
反応器にテトラ（２−プロペニル）−１，２，３，４−ブタンテトラカルボン酸エステル４０ｇ、クロロホルム８００ｍＬを加え、０−１０℃に冷却後、メタクロロ過安息香酸１１２ｇを加え、室温まで昇温し、９６時間反応させた。反応終了後、チオ硫酸ナトリウム水溶液でクエンチし、重曹水を加えて、抽出した。有機層を水洗浄し、溶媒留去して粗物を得た。シリカゲルクロマトグラフィー（ヘキサン：酢酸エチル＝２０：８０）にて精製して無色液体２２ｇを得た。室温で放置したところ結晶が析出したため、エノタールで洗浄し、白色固体を得た。結晶の融点をＤＳＣで測定したところ、４９．６℃であった。  得られた化合物はテトラ（３，４−エポキシプロピル）−１，２，３，４−ブタンテトラカルボン酸エステルであった。
【化５４】
2012128325.tif 000056
このエポキシ化合物を（ｉ−１１）とした。
Ｈ−ＮＭＲ（３００ＭＨｚ、ＣＤＣｌ3）：δ＝４．５２〜４．４２（ｍ、４Ｈ）、４．００〜３．９０（ｍ、４Ｈ）、３．４４〜３．４１（ｍ、２Ｈ）、３．２５〜３．１８（ｍ、４Ｈ）、２．９３〜２．８３（ｍ、６Ｈ）、２．６７〜２．６３（ｍ、４Ｈ）、２．５５〜２．４９（ｍ、２Ｈ）、
ＬＣ−ＭＳ（ＥＳＩ）：ｍ／ｚ＝４８１．２（Ｍ＋Ｎａ）。【０１１９】
比較合成例３
ビス（２，３−エポキシプロピル）−アダマンタン−１，３−ジカルボン酸エステルの合成
反応器に１，３−アダマンタンジカルボン酸２０ｇ、炭酸カリウム３２ｇ、Ｎ，Ｎ−ジメチルホルムアミド５００ｍＬ、アリルブロミド３２ｇを加え、６５℃で４時間反応させた。反応液をろ過し、ろ液にトルエンを加え、水で洗浄した。得られた有機層を濃縮し、ビス（２，３−プロペニル）−アダマンタン−１，３−ジカルボン酸エステル２８ｇを黄色液体として得た。
Ｈ−ＮＭＲ（３００ＭＨｚ、ＣＤＣｌ３）：δ=５．９７〜５．８４（ｍ、２Ｈ）、５．３３〜５．２０（ｍ、４Ｈ）、４．５８〜４．５５（ｍ、４Ｈ）、２．１７〜１．６９（ｍ、１４Ｈ）
ＧＣ−ＭＳ（ＣＩ）：ｍ／ｚ＝３０４（Ｍ）。【０１２０】
反応器にビス（２，３−プロペニル）−アダマンタン−１，３−ジカルボン酸エステル２７ｇ、メタクロロ過安息香酸６２ｇ、クロロホルム５００ｍＬを加え、室温で５日間反応させた。反応終了後、チオ硫酸ナトリウム水溶液でクエンチし、重曹水を加えて、抽出した。有機層を水洗浄し、溶媒留去して粗物を得た。シリカゲルクロマトグラフィー（ヘキサン：酢酸エチル＝７０：３０→５０：５０）にて精製し、濃縮した後、トルエン２５０ｍＬ、活性炭５ｇを加え、撹拌した。活性炭をろ過し、溶媒留去して無色液体２０ｇを得た。
得られた化合物はビス（２，３−エポキシプロピル）−アダマンタン−１，３−ジカルボン酸エステルであった。
【化５５】
2012128325.tif 000057
粘度は２５℃で２０７ｍＰａ・ｓであった。このエポキシ化合物を（ｉ−１２）とした。
Ｈ−ＮＭＲ（３００ＭＨｚ、ＣＤＣｌ３）：δ=４．４３〜４．３８（ｍ、２Ｈ）、３．９６〜３．９０（ｍ、２Ｈ）、３．２３〜３．１７（ｍ、２Ｈ）、２．８６〜２．８３（ｍ、２Ｈ）、２．６６〜２．６３（ｍ、２Ｈ）、２．１８〜１．７０（ｍ、１４Ｈ）
ＧＣ−ＭＳ（ＣＩ）：ｍ／ｚ＝３３６（Ｍ）【０１２１】
液状エポキシ化合物として式（７−５）の３，４−エポキシシクロヘキセニルメチル−３’、４’―エポキシシクロヘキセンカルボキシレートを準備した。このエポキシ化合物を（ｉ−１３）とした。
液状エポキシ化合物として式（７−３）の水素添加ビスフェノールＡ型ジグリシジルエーテルを準備した。このエポキシ化合物を（ｉ−１４）とした。【０１２２】
〔光酸発生剤の準備〕
スルホニウム塩の炭酸プロピレン溶液（式（８−２）、有効成分５０％、商品名ＣＰＩ−１０１Ａ、サンアプロ株式会社製）を準備した。これを光酸発生剤（ｉｉ−１）とした。
スルホニウム塩の炭酸プロピレン溶液（式（８−１）、有効成分５０％、商品名ＣＰＩ−１００Ｐ、サンアプロ株式会社製）を準備した。これを光酸発生剤（ｉｉ−２）とした。【０１２３】
〔硬化性組成物の調製、及び光硬化性試験〕
実施例１
エポキシ化合物と光酸発生剤を表１に示す割合で配合し、攪拌と脱泡を行う装置（商品名：あわとり錬太郎、シンキ株式会社製）で混合し、脱泡して硬化性組成物を調製した。配合量は全て質量部で記載し、エポキシ化合物及び光酸発生剤は有効成分の質量部を記載した。炭酸プロピレン溶液の光酸発生剤（ｉｉ−１）、（ｉｉ−２）は、そのまま使用した。
調製した硬化性組成物に９．５ｃｍの距離からＵＶ（紫外線）照射を行い、光硬化挙動をレオメーター（粘度計）で観測し、貯蔵弾性率が１０の４乗Ｐａ（１×１０4Ｐａ）に至った時間（秒）を硬化時間（秒）と定義した。ＵＶ照射は６００秒まで行った。
レオメーターはレオロジカ社製（商品名ＶＡＲ−５０型）、ランプはＨｇ−Ｘｅランプを用い、照射するＵＶ波長は３６５ｎｍで、照射量は２０ｍＷ／ｃｍ2で行った。ＵＶ照射における照射窓材は３ｍｍ厚の硬質ガラスを用い、硬化性組成物から形成された塗膜の膜厚は５０μｍであった。硬化性組成物の光硬化時間を測定し、表１に記載した。【０１２４】
実施例２〜実施例８及び比較例１〜比較例５
上記実施例１と同様に表１乃至表４に示す配合割合で硬化性組成物を調製し、硬化性組成物の光硬化時間を測定し、表１乃至表４に記載した。【０１２５】
【表１】
2012128325.tif 000058
【０１２６】
【表２】
2012128325.tif 000059
【０１２７】
【表３】
2012128325.tif 000060
【０１２８】
【表４】
2012128325.tif 000061
【０１２９】
実施例９
上記実施例１と同様に表５に示す配合割合で調製した硬化性組成物を７５μｍアプリケーターでＰＥＴフィルム（東洋紡  Ａ４１００  １２５μｍ）に塗布し、２６．５ｃｍの距離からＵＶ（紫外線）照射を下記の積算光量で行い、照射後すぐにタックフリー試験（指触乾燥時間試験）を行った。
ＵＶ照射機は２ｋＷ×１灯用バッチ炉型紫外線硬化装置（アイグラフィックス社製）を用い、ランプはＨｇランプ（Ｈ０２−Ｌ４１  ２．０ｋＷ  アイグラフィックス社製）を用い、照度は２０ｍＷ／ｃｍ２（３６５ｎｍ）で行った。ＵＶ照射における照射窓材は石英ガラスを用いた。硬化性組成物のタックフリータイムを評価し表５に記載した。【０１３０】
実施例１０、比較例６〜比較例９
上記実施例９と同様に表５に示す配合割合で硬化性組成物を調製し、硬化性組成物のタックフリータイムを評価し表５に記載した。
なお、表５における評価基準は、硬化（◎）、少し張り付く（○）、指の跡が残る（△）、表面硬化しているが内部未硬化（△×）、未硬化（×）の５段階で評価した。【０１３１】
【表５】
2012128325.tif 000062
【０１３２】
〔熱硬化物の作成〕
実施例１１
反応器に２４．６ｇのエポキシ化合物（ｉ−１）と３１．３ｇの酸無水物硬化剤リカシッドＭＨ−７００（商品名、新日本理化社製、成分は４−メチルヘキサヒドロ無水フタル酸とヘキサヒドロ無水フタル酸を７０：３０のモル比で混合したもの）を加えて減圧下、室温で３０分攪拌脱泡した。硬化促進剤として０．２５ｇのヒシコーリンＰＸ−４ＥＴ（商品名、日本合成化学工業社製、成分はテトラブチルホスホニウムジエチルホスホロジチオエート）を加えて更に５分攪拌脱泡した。この混合物を３ｍｍのシリコーンラバーを挟み込んだ離型剤処理したガラス板（離型剤ＳＲ−２４１０（商品名）東レ・ダウコーニング社製を用い１５０℃で１時間処理した。）の間に流し込んで、予備硬化１００℃で２時間、本硬化１５０℃で５時間の硬化を行った。【０１３３】
実施例１２
９．４ｇのエポキシ化合物（ｉ−２）、１４．３ｇのリカシッドＭＨ−７００、０．１０ｇのヒシコーリンＰＸ−４ＥＴを上記実施例１と同様に仕込み、硬化物を得た。【０１３４】
実施例１３
１６．５ｇのエポキシ化合物（ｉ−３）、１８．７ｇのリカシッドＭＨ−７００、０．１７ｇのヒシコーリンＰＸ−４ＥＴを上記実施例１と同様に仕込み、硬化物を得た。【０１３５】
実施例１４
１０．２ｇのエポキシ化合物（ｉ−４）、１１．７ｇのリカシッドＭＨ−７００、０．１１ｇのヒシコーリンＰＸ−４ＥＴを上記実施例１と同様に仕込み、硬化物を得た。【０１３６】
実施例１５
５．０２ｇのエポキシ化合物（ｉ−５）、４．６６ｇのリカシッドＭＨ−７００、  ０．０６３ｇのヒシコーリンＰＸ−４ＥＴを上記実施例１と同様に仕込み、硬化物を得た。【０１３７】
実施例１６
１３．５ｇのエポキシ化合物（ｉ−６）、１６．６ｇのリカシッドＭＨ−７００、０．１３ｇのヒシコーリンＰＸ−４ＥＴを上記実施例１と同様に仕込み、硬化物を得た。【０１３８】
実施例１７
７．６６ｇのエポキシ化合物（ｉ−７）、８．３８ｇのリカシッドＭＨ−７００、０．０７８ｇのヒシコーリンＰＸ−４ＥＴを上記実施例１と同様に仕込み、硬化物を得た。【０１３９】
実施例１８
１４．２ｇのエポキシ化合物（ｉ−８）、２０．０ｇのリカシッドＭＨ−７００、  ０．１５ｇのヒシコーリンＰＸ−４ＥＴを上記実施例１と同様に仕込み、硬化物を得た。【０１４０】
比較例１０
１４．７ｇのエポキシ化合物（ｉ−５）、２４．１ｇのリカシッドＭＨ−７００、０．１５ｇのヒシコーリンＰＸ−４ＥＴを上記実施例１と同様に仕込み、硬化物を得た。【０１４１】
比較例１１
１４．６ｇのエポキシ化合物（ｉ−６）、２０．９ｇのリカシッドＭＨ−７００、０．１５ｇのヒシコーリンＰＸ−４ＥＴを上記実施例１と同様に仕込み、硬化物を得た。【０１４２】
得られた硬化物について、３点曲げ試験（曲げ強度と、曲げ弾性率）、透過率、線膨張率、ガラス転移温度を測定した。【０１４３】
（曲げ特性の測定）
万能試験機によりＪＩＳ  Ｋ−６９１１に基づき測定した。
試験片の高さ及び幅を測定し、試験片を支え、その中央に加圧くさびで荷重を加え、試験片が折れたときの荷重を測定し、曲げ強度（σ）を算出した。
曲げ強度σ：（ＭＰａ）｛ｋｇｆ／ｍｍ2｝、
Ｐ：試験片が折れたときの荷重（Ｎ）｛ｋｇｆ｝、
Ｌ：支点間距離（ｍｍ）、
Ｗ：試験片の幅（ｍｍ）、
ｈ：試験片の高さ（ｍｍ）
とした。
σ＝（３ＰＬ）／（２Ｗｈ2）
曲げ弾性率（Ｅ）：（ＭＰａ）｛ｋｇｆ／ｍｍ2｝は、Ｆ／Ｙ：荷重−たわみ曲線の直線部分のこう配（Ｎ／ｍｍ）｛ｋｇｆ／ｍｍ｝とすると、
Ｅ＝〔Ｌ3／（４Ｗｈ3）〕×〔Ｆ／Ｙ〕【０１４４】
（透過率の測定）
分光光度計を用いて４００ｎｍの透過率を測定した。【０１４５】
（線膨張率の測定）
線膨張率の測定は、ＪＩＳ  Ｋ−６９１１に基づき測定した。
試験片の厚みを正確に測定してＴＭＡ（熱機械分析）膨張・圧縮法にて荷重０．０５Ｎ、昇温速度５℃／分で測定した。
線膨張係数α１は３０−８０℃の長さの変化量（ΔＬ１）／試験片の初期の長さ（Ｌ）×５０＝α１で求めた。【０１４６】
（ガラス転移温度（Ｔｇ）の測定）
試験片の厚みを正確に測定してＴＭＡの膨張・圧縮法にて荷重０．０５Ｎ、昇温速度５℃／分で測定した。ガラス転移点の前後の曲線に接線を引き、この接線の交点からＴｇを求めた。【０１４７】
【表６】
2012128325.tif 000063
【産業上の利用可能性】
【０１４８】
本発明のエポキシ化合物を含む硬化性組成物は、光および熱硬化性を有し、基板に対する高い密着性、高透明性（可視光線に対する透明性）、ハードコート性、高耐熱性などの優れた特徴を持ち電子部品、光学部品、精密機構部品の被覆や接着に用いることができる。例えば携帯電話機やカメラのレンズ、発光ダイオード（ＬＥＤ）、半導体レーザー（ＬＤ）などの光学素子、液晶パネル、バイオチップ、カメラのレンズやプリズムなどの部品、パソコンなどのハードディスクの磁気部品、ＣＤ、ＤＶＤプレヤーのピックアップ（ディスクから反射してくる光情報を取り込む部分）、スピーカーのコーンとコイル、モーターの磁石、回路基板、電子部品、自動車などのエンジン内部の部品等の接着に用いることができる。
自動車ボディー、ランプや電化製品、建材、プラスチックなどの表面保護のためのハードコート材向けとしては、例えば自動車、バイクのボディー、ヘッドライトのレンズやミラー、メガネのプラスチックレンズ、携帯電話機、ゲーム機、光学フィルム、ＩＤカード等への適用ができる。
アルミニウム等の金属、プラスチックなどに印刷するインキ材料向けとしては、クレジットカード、会員証などのカード類、電化製品やＯＡ機器のスイッチ、キーボードへの印刷用インキ、ＣＤ、ＤＶＤ等へのインクジェットプリンター用インキへの適用が挙げられる。【０１４９】
また、本発明の硬化性組成物は、３次元ＣＡＤと組み合わせて樹脂を硬化し複雑な立体物をつくる技術や、工業製品のモデル製作等の光造形への適用、光ファイバーのコーティング、接着、光導波路、厚膜レジスト（ＭＥＭＳ用）などへの適用が挙げられる。
【国際調査報告】
2012128325.tif 000067
2012128325.tif 000068
2012128325.tif 000069
2012128325.tif 000070